(57)【要約】      （修正有）【課題】コピープロテクションの機能が向上された体積型ホログラムおよびその製造方法ならびに回折光の波長スペクトラムの偏移方法を提供する。【解決手段】体積型ホログラムの製造方法は、ホログラム記録層に対して、情報を記録するホログラム記録の工程と、情報が記録されたホログラム記録層の少なくとも一部を押圧するホログラム記録層の押圧の工程とを備える。ホログラム記録層の押圧の工程が、情報が記録されたホログラム記録層の変化を伴う。【選択図】なし【特許請求の範囲】
【請求項１】
ホログラム記録層に対して、情報を記録するホログラム記録の工程と、
情報が記録されたホログラム記録層の少なくとも一部を押圧するホログラム記録層の押圧の工程と
を備え、
前記ホログラム記録層の押圧の工程が、前記情報が記録されたホログラム記録層の変化を伴う
体積型ホログラムの製造方法。
【請求項２】
前記ホログラム記録層の押圧の工程が、前記情報が記録されたホログラム記録層を硬化させるための所定のパワーの光の照射とともになされる
請求項１に記載の体積型ホログラムの製造方法。
【請求項３】
前記ホログラム記録層の押圧の工程が、前記情報が記録されたホログラム記録層を硬化させるための所定のパワーの光の照射の前になされる
請求項１に記載の体積型ホログラムの製造方法。
【請求項４】
前記ホログラム記録層の押圧の工程が、前記情報が記録されたホログラム記録層を硬化させるための所定のパワーの光の照射の後になされる
請求項１に記載の体積型ホログラムの製造方法。
【請求項５】
前記変化が、コンタクトコピーを行ったときに、コピーの対象に記録される干渉パターンの鮮明度が低くなる変化である
請求項１に記載の体積型ホログラムの製造方法。
【請求項６】
前記変化が、厚さ方向の屈折率の変化である
請求項１に記載の体積型ホログラムの製造方法。
【請求項７】
前記変化が、ホログラム記録層に記録された干渉パターンの変化である
請求項１に記載の体積型ホログラムの製造方法。
【請求項８】
前記変化が、ホログラム記録層の厚さの変化である
請求項１に記載の体積型ホログラムの製造方法。
【請求項９】
前記変化が、所定の角度から白色光を照射したときの回折光の波長スペクトラムの変化である
請求項１に記載の体積型ホログラムの製造方法。
【請求項１０】
前記回折光の波長スペクトラムの変化が、前記押圧した領域と残余の領域との間の色差において０．５以上である
請求項９に記載の体積型ホログラムの製造方法。
【請求項１１】
前記押圧した領域における厚さと残余の領域における厚さの差の絶対値が、前記残余の領域の厚さに対して０を超え３０％以下の範囲内である請求項８に記載の体積型ホログラムの製造方法。
【請求項１２】
回折光の波長スペクトラムが異なるようにされた領域を１以上備え、
前記回折光の波長スペクトラムが異なるようにされた領域における厚さと残余の領域における厚さとが異なる
体積型ホログラム。
【請求項１３】
所定の角度から白色光を照射したときの、前記回折光の波長スペクトラムが異なるようにされた領域と前記残余の領域との間における色差が、０．５以上であり、
前記回折光の波長スペクトラムが異なるようにされた領域における厚さと前記残余の領域における厚さの差の絶対値が、前記残余の領域における厚さに対して０を超え３０％以下の範囲内である
請求項１２に記載の体積型ホログラム。
【請求項１４】
ホログラフィックに記録された識別情報を少なくとも１つ含む
請求項１２に記載の体積型ホログラム。
【請求項１５】
前記回折光の波長スペクトラムが異なるようにされた領域のうち、少なくとも１つの領域の面積が、１ｍｍ2以上５０ｍｍ2以下の範囲内とされる
請求項１２に記載の体積型ホログラム。
【請求項１６】
形状または状態に特徴を有し、
前記形状または状態に関する情報が、外形、外形と記録された識別情報との相対的な位置関係、表面の凹凸形状、開口部の数，大きさ，および位置、および外形寸法のいずれか、またはこれらの組み合わせから決められ、
前記形状または状態に関する情報と、前記識別情報のうちの少なくとも１つとが、関連付けられる
請求項１４に記載の体積型ホログラム。
【請求項１７】
変化を伴って形成された領域を１以上有するホログラム記録層を備え、
前記変化を伴って形成された領域が、情報が記録された前記ホログラム記録層の少なくとも一部を押圧することにより得られる体積型ホログラム。
【請求項１８】
ホログラムが記録された感光性材料に対して部分的に押圧することにより、回折光の波長スペクトラムを部分的に異ならせる、回折光の波長スペクトラムの偏移方法。
【発明の詳細な説明】
【技術分野】
【０００１】
本開示は、体積型ホログラムおよびその製造方法ならびに回折光の波長スペクトラムの偏移方法に関する。特に、回折光の波長スペクトラムが異なるようにされた領域を備える体積型ホログラムおよびその製造方法ならびに回折光の波長スペクトラムの偏移方法に関する。
【背景技術】
【０００２】
立体表示が可能なホログラムは、クレジットカード、身分証明書などの真贋判定のために使用されている。ホログラムの中でも、近年では、干渉パターンを記録層内部の屈折率の差として記録する体積型ホログラムが使用されることが多い。これは、体積型ホログラムの製造において、記録画像の制作に高度な技術を必要とすることおよび記録材料が入手困難なことによる。
【０００３】
体積型ホログラムは、例えば、ホログラムが記録された原版（以下、オリジナル原版と適宜称する。）に対してホログラム用記録材料を密着または近接させ、オリジナル原版およびホログラム用記録材料に対してレーザ光を照射することにより、製造（量産）することができる。原版に記録されたホログラムをレーザ光により再生させ、原版に密着または近接させたホログラム用記録材料にホログラムを複製する手法は、コンタクトコピーと呼ばれる。
【０００４】
コンタクトコピーの手法によれば、真正に製造された体積型ホログラムに対して未露光のホログラム用記録材料を近接させ、記録波長と近い波長のレーザ光を照射することにより、体積型ホログラムの不正な複製が不可能ではない。そのため、真正に製造された体積型ホログラムが、コピープロテクションの機能を備えていることが望まれる。
【０００５】
体積型ホログラムに対して、コピープロテクションの機能を与える方法として、例えば、下記の特許文献１には、ホログラム記録層より観察者側に、部分的にパターニングされた光機能性フィルムを被着することが提案されている。
【先行技術文献】
【特許文献】
【０００６】
【特許文献１】特開２０１０−２１７８６４号公報
【発明の概要】
【発明が解決しようとする課題】
【０００７】
体積型ホログラムに対しては、コピープロテクションの機能を向上させることが望まれている。
【課題を解決するための手段】
【０００８】
体積型ホログラムの好ましい実施の態様は、体積型ホログラムが、回折光の波長スペクトラムが異なるようにされた領域を１以上備える。
体積型ホログラムの好ましい実施の態様は、回折光の波長スペクトラムが異なるようにされた領域における厚さと残余の領域における厚さとが異なる。
【０００９】
体積型ホログラムの好ましい他の実施の態様は、体積型ホログラムが、変化を伴って形成された領域を１以上有するホログラム記録層を備える。
変化を伴って形成された領域が、情報が記録されたホログラム記録層の少なくとも一部を押圧することにより得られる。
【００１０】
体積型ホログラムの製造方法の好ましい実施の態様は、体積型ホログラムの製造方法が、ホログラム記録層に対して、情報を記録するホログラム記録の工程と、情報が記録されたホログラム記録層の少なくとも一部を押圧するホログラム記録層の押圧の工程とを備える。
ホログラム記録層の押圧の工程が、情報が記録されたホログラム記録層の変化を伴う。
【００１１】
回折光の波長スペクトラムの偏移方法の好ましい実施の態様は、感光性材料に対して部分的に押圧することにより、回折光の波長スペクトラムを部分的に異ならせる。
【００１２】
本技術は、ホログラムが記録されたホログラム記録層の少なくとも一部を押圧し、情報が記録されたホログラム記録層に変化を生じさせる。例えば、ホログラム記録層の少なくとも一部を押圧しながらホログラム記録層を硬化させることにより、押圧された部分が、変化を伴って硬化する。または、ホログラム記録層の少なくとも一部を押圧しながらホログラム記録層を硬化させることにより、押圧されなかった部分が、変化を伴って硬化する。
【００１３】
該変化としては、コンタクトコピーを行ったときに、コピーの対象（複製品）に記録される干渉パターンの鮮明度が低くなる変化、厚さ方向の屈折率の変化、干渉パターンの変化、厚さの変化または所定の角度から白色光を照射したときの回折光の波長スペクトラムの変化を挙げることができる。例えば、該変化が、コンタクトコピーを行ったときに、コピーの対象に記録される干渉パターンの鮮明度が低くなる変化であれば、不正なコンタクトコピーを試みても、複製品に記録される干渉パターンの鮮明度が低くなる。したがって、体積型ホログラムのコピープロテクションの機能が向上する。
【００１４】
例えば、ホログラム記録層が、所定の角度から白色光を照射したときの回折光の波長スペクトラムの変化を伴う場合には、押圧した領域と残余の領域との間において、ホログラムからの回折光の波長スペクトラムが異なったものとなる。そのため、記録波長に近い波長のレーザ光を用いてコンタクトコピーを行うと、回折光の波長スペクトラムが異なるようにされた領域からは、記録されたホログラムが鮮明に再生されないため、複製品において、該領域に対応する領域の記録が不完全となる。すなわち、体積型ホログラムのコピープロテクションの機能が向上する。
【００１５】
本技術では、ホログラム記録層へのホログラムの記録の後に、ホログラム記録層の少なくとも一部に対して変化を発生させる。そのため、体積型ホログラムに、回折光の波長スペクトラムが異なるようにされた領域を形成させるために、記録波長の異なる複数のレーザ光源を用いる必要がない。
【発明の効果】
【００１６】
少なくとも１つの実施例によれば、コンタクトコピーに対するコピープロテクションの機能が向上された体積型ホログラムおよびその製造方法を提供することができる。
【図面の簡単な説明】
【００１７】
【図１】図１Ａは、本開示の一実施の形態にかかる体積型ホログラムの一構成例を示す平面図である。図１Ｂは、図１Ａに示す体積型ホログラムのＡ−Ａ断面の一部について示す模式図である。
【図２】図２Ａは、記録済み感光材料に対する分光特性の測定方法を説明するための略線図である。図２Ｂは、分光特性の測定結果の一例を示す図である。
【図３】図３Ａ〜図３Ｃは、光重合型フォトポリマの感光プロセスを示す略線図である。
【図４】図４Ａは、コンタクトコピーの説明に使用する略線図である。図４Ｂは、本開示の体積型ホログラムを原版とする不正なコンタクトコピーを行ったときの干渉パターンの記録の説明に使用する略線図である。図４Ｃは、本開示の体積型ホログラムからの再生像を模式的に示す平面図である。図４Ｄは、本開示の体積型ホログラムを原版とする不正なコンタクトコピーがなされた記録媒体からの再生像を模式的に示す平面図である。
【図５】図５Ａ〜図５Ｄは、ホログラム記録層形成工程の説明に用いる図である。
【図６】図６Ａ〜図６Ｃは、ホログラム記録層形成工程の他の構成例の説明に用いる図である。
【図７】図７Ａ〜図７Ｄは、ホログラム記録工程の説明に用いる図である。
【図８】図８Ａは、ホログラムの押圧の工程および露光の工程に用いるプレス型の一構成例を示す斜視図である。図８Ｂ〜図８Ｄは、ホログラムの押圧の工程および露光の工程の説明に用いる図である。
【図９】図９Ａは、ホログラム記録層の露出面の面積に対して凸部の占める割合が小さくされたプレス型を用いての押圧の工程の説明に用いる図である。図９Ｂは、ホログラム記録層の露出面の面積に対して凸部の占める割合が大きくされたプレス型を用いての押圧の工程の説明に用いる図である。
【図１０】図１０Ａは、サンプル１−１〜サンプル１−４の分光特性の測定結果を示す図である。図１０Ｂは、サンプル１−１〜サンプル１−４の回折効率のピークに対応する点をＣＩＥが定めるＹｘｙ表色系の色度図上に示した図である。
【図１１】図１１Ａは、サンプル２−１〜サンプル２−４の分光特性の測定結果を示す図である。図１１Ｂは、サンプル２−１〜サンプル２−４の回折効率のピークに対応する点をＣＩＥが定めるＹｘｙ表色系の色度図上に示した図である。
【図１２】図１２Ａは、体積型ホログラムの第１の変形例を示す平面図である。図１２Ｂは、体積型ホログラムの第２の変形例を示す平面図である。図１２Ｃは、体積型ホログラムの第３の変形例を示す平面図である。
【図１３】図１３Ａは、体積型ホログラムの第４の変形例を示す平面図である。図１３Ｂ〜図１３Ｄは、体積型ホログラムの第４の変形例の製造工程の説明に用いる図である。
【発明を実施するための形態】
【００１８】
以下、体積型ホログラムおよび体積型ホログラムの製造方法ならびに回折光の波長スペクトラムの偏移方法の実施形態について説明する。説明は、以下の順序で行う。
＜１．一実施の形態＞
［一実施の形態の概要］
［体積型ホログラムの構成］
［コピープロテクション］
［体積型ホログラムの製造方法］
＜２．変形例＞
［体積型ホログラムの第１の変形例］
［体積型ホログラムの第２の変形例］
［体積型ホログラムの第３の変形例］
［体積型ホログラムの第４の変形例］
【００１９】
なお、以下に説明する実施形態は、体積型ホログラムおよび体積型ホログラムの製造方法ならびに回折光の波長スペクトラムの偏移方法の好適な具体例である。以下の説明においては、技術的に好ましい種々の限定が付されているが、特に本技術を限定する旨の記載がない限り、体積型ホログラムおよび体積型ホログラムの製造方法ならびに回折光の波長スペクトラムの偏移方法の例は、以下に示す実施形態に限定されないものとする。
【００２０】
＜１．一実施の形態＞
本開示の体積型ホログラムおよび体積型ホログラムの製造方法ならびに回折光の波長スペクトラムの偏移方法は、以下の検討の結果により案出されたものである。
【００２１】
［一実施の形態の概要］
コンタクトコピーを利用した不正な複製においては、真正に製造された体積型ホログラムからの回折光（再生光）を物体光として利用し、真正に製造された体積型ホログラムに対して密着または近接させたホログラム用記録材料に、ホログラムの記録を行う。すなわち、真正に製造された体積型ホログラムに記録されている情報を再生させる必要があることから、コンタクトコピーには、真正品の体積型ホログラムの記録波長と近い波長のレーザ光が用いられる。
【００２２】
体積型ホログラムは、白色光で再生できることを特長とする。白色光により照明した体積型ホログラムの回折効率のピークに対応する波長は、体積型ホログラムへの記録に使用した記録波長と同一となる。例えば、波長が約５３２ｎｍの緑色レーザにより、オリジナル原版のホログラムを体積型ホログラムに記録した場合、体積型ホログラムの回折効率のピークに対応する波長は、約５３２ｎｍとなる。したがって、白色光のもとで体積型ホログラムを観察したときの画像が、緑色の色みとして知覚される。
【００２３】
ここで、本発明者らは、例えば、体積型ホログラムの一部に、回折光の波長スペクトラムが他の部分からの回折光の波長スペクトラムと異なる領域を設けておくと、不正なコンタクトコピーの防止に有効であることを見出した。例えば、体積型ホログラムが、白色光により照明したときに、記録されたホログラムが緑色の色みとして知覚される領域と、記録されたホログラムが赤色の色みとして知覚される領域とを有していたとする。この体積型ホログラムを不正にコンタクトコピーしようとして、例えば、緑色レーザを用いると、ホログラムが緑色の色みとして知覚される領域の情報は再生されるが、ホログラムが赤色の色みとして知覚される領域の情報が再生されない。したがって、ホログラムが赤色の色みとして知覚される領域の情報が、不正な複製品に記録されない。
【００２４】
回折光の波長スペクトラムが異なるようにされた領域を設けるには、例えば、発振波長の異なるレーザ光源を２以上使用し、体積型ホログラムに対して、２以上の異なる波長により、オリジナル原版からホログラムの記録を行うことが考えられる。
【００２５】
しかしながら、発振波長の異なるレーザ光源を２以上使用する場合には、ホログラムの記録装置が大型化してしまうとともに、２以上の記録波長に対応した記録材料が必要となってしまう。また、ホログラムをオリジナル原版として使用する場合には、オリジナル原版の制作における露光量や回折効率の調整が難しく、レーザ光源の波長の選択やレーザ光のアラインメントも慎重に行わなければならない。したがって、単一波長で記録を行う場合と比較して、体積型ホログラムの製造工程が複雑化してしまう。
【００２６】
発振波長の異なるレーザ光源を２以上使用するオリジナル原版の制作が複雑なものである。そのため、発振波長の異なるレーザ光源を２以上使用する手法は、回折光の波長スペクトラムが異なるようにされた領域を１以上備える体積型ホログラムの製造に適さず、特に、少量多品種生産には不向きである。したがって、大量生産の都合上、同じホログラムの図柄が多数の品物に共通で使用されることとなり、体積型ホログラムの真贋判定のセキュリティの向上が妨げられてしまう。
【００２７】
そこで、本発明者らは、鋭意検討を重ねた結果、単一の波長でホログラムの記録を行うものでありながら、回折光の波長スペクトラムが異なるようにされた領域を１以上備える体積型ホログラムおよびその製造方法を見出すに至った。
【００２８】
［体積型ホログラムの構成］
一実施の形態では、体積型ホログラムが、回折光の波長スペクトラムが異なるようにされた領域を１以上備える。したがって、体積型ホログラムを、単一波長のレーザ光により不正にコンタクトコピーしようとしても、不正に複製されたホログラムには、複製が不完全な領域が生じる。すなわち、体積型ホログラムのコピープロテクションの機能を向上させることができる。
【００２９】
一実施の形態では、体積型ホログラムが、回折光の波長スペクトラムが異なるようにされた領域を１以上備える。好ましくは、所定の角度から白色光を照射したときの、隣接する領域間における色差が、０．５以上とされる。また、好ましくは、回折光の波長スペクトラムが異なるようにされた領域における厚さと残余の領域における厚さの差の絶対値が、残余の領域における厚さに対して、０を超え３０％以下の範囲内とされる。なお、本技術によれば、体積ホログラムが、回折光の波長スペクトラムが異なるようにされた領域を備えていることを気付かれにくくすることもできる。体積ホログラムが、回折光の波長スペクトラムが異なるようにされた領域を備えているかどうかは、分光光度計による測定から判断することができる。すなわち、体積型ホログラムに対して、器具などを使わないと判定しにくいコバート（Covert）の技術要素を付与することもできる。
【００３０】
ここで、本明細書でいう色差とは、ＣＩＥ１９７６Ｌ*ａ*ｂ*表色系における色差をいう。ＣＩＥ１９７６Ｌ*ａ*ｂ*表色系は、国際照明委員会（Commission Internationale de l'Eclairage（ＣＩＥ））が策定した色空間であり、均等色空間（Uniform Color Space（ＵＣＳ））の代表的なものである。したがって、ＣＩＥ１９７６Ｌ*ａ*ｂ*表色系は、等色差性を有し、色差を均等に測ることができるという利点を有する。以下、ＣＩＥ１９７６Ｌ*ａ*ｂ*表色系における色差を、色差△Ｅ*abと適宜記載する。また、ＣＩＥ１９７６Ｌ*ａ*ｂ*表色系を、Ｌ*ａ*ｂ*表色系と適宜記載する。
【００３１】
Ｌ*ａ*ｂ*表色系において、１番目の色および２番目の色に関する（Ｌ*，ａ*，ｂ*）がそれぞれわかっているときには、色差△Ｅ*abは、１番目の色と２番目の色の（Ｌ*，ａ*，ｂ*）の間のユークリッド距離で表される。すなわち、１番目の色および２番目の色の（Ｌ*，ａ*，ｂ*）を、それぞれ（Ｌ*1，ａ*1，ｂ*1）、（Ｌ*2，ａ*2，ｂ*2）とすると、色差△Ｅ*abは、以下の式（１）により定義される。
【００３２】
【数１】
2012256021.tif 000002
【００３３】
式（１）からわかるように、色差△Ｅ*abは、２色のＬ*の差、ａ*の差、ｂ*の差をそれぞれ２乗して加え、その平方根をとることにより求められる。なお、Ｌ*は、明度指数と呼ばれ、０≦Ｌ*≦１００の範囲である。Ｌ*＝０は、黒を表し、Ｌ*＝１００は、白の拡散色を表す。ａ*およびｂ*は、クロマティクネス指数と呼ばれ、ａ*およびｂ*の値の範囲は、変換元の色空間により異なる。ａ*およびｂ*は、色空間において、色相と彩度に相当する位置を示す。
【００３４】
図１Ａは、本開示の一実施の形態にかかる体積型ホログラムの一構成例を示す平面図である。図１Ａに示すように、体積型ホログラム１には、例えば、オリジナル原版から複製された画像情報などが、ホログラフィックに記録されている。
【００３５】
体積型ホログラム１の観察者は、例えば、蛍光灯などの照明のもとで、体積型ホログラム１に記録されたホログラムを観察することができる。このとき、例えば、オリジナル原版のホログラムを、波長が約５３２ｎｍの緑色レーザにより体積型ホログラム１に記録した場合であれば、体積型ホログラム１の再生像から知覚される色みは、緑色となる。これは、体積型ホログラム１の回折効率のピークに対応する波長が、記録波長と略等しい約５３２ｎｍとなるからである。
【００３６】
一実施の形態では、体積型ホログラム１は、回折光の波長スペクトラムが、他の領域における回折光の波長スペクトラムとは異なるようにされた領域Ｒ２を備える。具体的には、例えば、体積型ホログラム１は、回折効率のピークに対応する波長が記録波長と略等しい約５３２ｎｍとなる領域Ｒ１のほかに、回折効率のピークに対応する波長が領域Ｒ１におけるものと異なるようにされた領域Ｒ２を備えている。図１Ａに示す構成例では、「ＣＯＰＹ」の文字の形状に領域Ｒ２が設けられている。図１Ａでは、領域Ｒ２を、網掛け領域として示した。
【００３７】
なお、領域Ｒ２の形状や、体積型ホログラム１の全体に占める位置および大きさは、任意に設定することができ、文字の形状に限られない。例えば、領域Ｒ２の形状を、点状、縞状、格子状、その他の模様状、円状、多角形状、記号状、符号状もしくはバーコード状またはこれらの結合としてもよい。また、回折光の波長スペクトラムが領域Ｒ１における回折光の波長スペクトラムと異なるようにされた領域を、領域Ｒ２のほかに、さらに複数設けるようにしてもよい。このとき、それぞれの領域における回折効率のピークに対応する波長は、互いに異なるようにされていることが好ましい。体積型ホログラム１のコピープロテクションの機能をより向上させることができるからである。
【００３８】
ここで、本明細書でいう回折光の波長スペクトラムとは、ホログラムの回折効率（分光特性）の測定により得られる波長スペクトラムをいうものとする。また、本明細書でいうホログラムの回折効率は、以下の方法により測定されたものである。
【００３９】
図２Ａは、記録済み感光材料に対する分光特性の測定方法を説明するための略線図である。図２Ｂは、分光特性の測定結果の一例を示す図である。図２Ａに示すように、記録済み感光材料に対する分光特性の測定では、光源５３、コリメータレンズ５５、絞り５７、測定試料５１、検出器６３が順に配置される。検出器６３と分光計６５とから分光光度計６１が構成され、分光光度計６１からの出力が、解析用コンピュータ６７に送られる。以下に、この測定で使用する分光光度計および光源を示す。
分光光度計…ＯＣＥＡＮ  ＯＰＴＩＣＳ製  ＵＳＢ４０００
光源（白色光源）…ハロゲンランプ（Ｙｘｙ色度図上  Ｙ:96.0, ｘ:0.4508, y:0.4075）
【００４０】
分光特性の測定の測定試料５１は、例えば、記録済みの体積型ホログラムである。測定試料５１は、その表面にたてた法線Ｎと、光源５３から入射する光の光軸とのなす角θが、所定の角度となるように配置される。所定の角度とは、例えば、４５°である。
【００４１】
光源５３からの照射光ＩＬが、コリメータレンズ５５および絞り５７を介して、測定試料５１に入射する。測定試料５１に入射した照明光ＩＬは、その一部が測定試料５１により回折され、残余の光ＴＬ（透過光ＴＬ）が測定試料５１を透過し、検出器６３に到達する。測定試料５１からの透過光ＴＬが検出器６３に入射し、解析用コンピュータ６７により、測定試料５１に入射した光の各波長に対する透過率Ｔ［％］が計算される。
【００４２】
図２Ｂは、横軸を透過光の波長λ［ｎｍ］、縦軸を透過率Ｔ［％］としたグラフである。図２Ｂでは、測定試料５１において白が印画された部分の透過率を実線により示し、黒が印画された部分の透過率を破線により示した。なお、図２Ｂに示すＦＷＨＭは、回折光強度の半値全幅（full width at half maximum）である。
【００４３】
回折効率は、以下の式（２）により定義される。
（回折効率）＝（Ｉ／Ｉ0）×１００［％］      ・・・（２）
ここで、図２Ｂに示すＩ0は、ある波長λdにおける、黒が印画された部分の透過率である。図２Ｂに示すＩは、波長λdにおける、黒が印画された部分の透過率と白が印画された部分の透過率との差である。
【００４４】
図１Ｂは、図１Ａに示す体積型ホログラムのＡ−Ａ断面の一部について示す模式図である。図１Ｂに示すように、一実施の形態にかかる体積型ホログラム１は、フォトポリマなどのホログラム感光材料からなるホログラム記録層５を含んでいる。図１Ｂに示す構成例では、体積型ホログラム１は、ホログラム記録層５の観察者側（図１Ｂにおいて上側）に、保護層３を備えている。また、図１Ｂに示す構成例では、体積型ホログラム１は、ホログラム記録層５の観察者側と反対側に、基材層７、粘着層１１およびセパレータ１３を備えている。以下、ホログラム記録層５、保護層３、基材層７および粘着層１１について、順に説明する。
【００４５】
（ホログラム記録層）
ホログラム記録層５は、体積型ホログラムが記録される層である。ホログラム記録層５を構成する材料としては、例えば、光重合性樹脂材料、光架橋性樹脂材料、銀塩材料、重クロム酸ゼラチンなどの感光性材料を挙げることができる。光重合性樹脂材料としては、露光後に特別な現像処理を施す必要がないことから、例えば、光重合型フォトポリマが使用されることが好ましい。
【００４６】
図３Ａ〜図３Ｃは、光重合型フォトポリマの感光プロセスを示す略線図である。光重合型フォトポリマは、初期状態では、図３Ａに示すように、モノマＭがマトリクスポリマに均一に分散している。これに対して、図３Ｂに示すように、１０〜４００ｍＪ／ｃｍ2程度のパワーの光ＬＡを照射すると、露光部においてモノマＭが重合する。そして、ポリマ化するにつれて周囲からモノマＭが移動してモノマＭの濃度が場所によって変化し、これにより、屈折率変調が生じる。この後、図３Ｃに示すように、１０００ｍＪ／ｃｍ2程度のパワーの紫外線または可視光ＬＢを全面に照射することにより、モノマＭの重合が完了する。このように、光重合型フォトポリマは、入射された光に応じて屈折率が変化するので、参照光と物体光との干渉によって生じる干渉パターンを、屈折率の変化として記録することができる。
【００４７】
光重合型フォトポリマを用いた体積型ホログラム１は、露光後に特別な現像処理を施す必要がない。したがって、光重合型フォトポリマをホログラム記録層５に用いることにより、体積型ホログラム１の製造装置の構成を簡略化することができる。
【００４８】
後述するように、一実施の形態では、ホログラム記録層５の少なくとも一部が押圧される。ホログラム記録層５の少なくとも一部に対する押圧は、例えば、モノマＭの重合を完了させるための光ＬＢの照射と同時とされる。ホログラム記録層５の少なくとも一部を押圧するとともに、ホログラム記録層５の全面に対して所定のパワーの光を照射することにより、ホログラム記録層５が、変化を伴って硬化する。該変化は、例えば、体積型ホログラム１を原版とするコンタクトコピーを行ったときに、コピーの対象に記録される干渉パターンの鮮明度が低くなる変化である。
【００４９】
ホログラム記録層５の少なくとも一部に対する押圧は、ホログラム記録層５への情報の記録の後であれば、モノマＭの重合を完了させるための光ＬＢの照射と同時でなくともよい。例えば、モノマＭの重合を完了させるための光ＬＢの照射の前または後に、ホログラム記録層５の少なくとも一部に対して押圧するようにしてもよい。ホログラム記録層５の少なくとも一部を押圧することで、回折光の波長スペクトラムが領域Ｒ１のものと異なるようにされた領域Ｒ２を形成することができる。なお、図１Ｂでは、領域Ｒ２を、網掛け領域として示した。
【００５０】
（保護層）
保護層３は、例えば、樹脂材料からなる透明な保護フィルムである。保護層３は、傷や帯電の防止、フィルム形状形成、ホログラム形状の安定化などのために設けられる。保護層３を構成するための樹脂材料としては、例えば、紫外線硬化樹脂を挙げることができるが、これに限られない。保護層３を構成する材料としては、複屈折が十分に小さいことが好ましい。また、保護層３の光学屈折率が、ホログラム記録層５の光学屈折率と大きく異ならないことが好ましい。保護層３が、ホログラムの観察の際の妨げとならないからである。
【００５１】
（基材層）
ホログラム記録層５の観察者側と反対側には、例えば、基材層７が設けられる。基材層７は、ホログラム記録層５を保護および支持するために設けられる。基材層７を構成する材料としては、例えば、樹脂材料を使用することができる。樹脂材料としては、例えば、ポリエチレンテレフタレートやポリカーボネート、ポリメタクリル酸メチル、ポリエステル、ポリイミドなどを使用することができる。
【００５２】
基材層７は、必ずしも透明である必要はないが、基材層７が、透明であることが好ましい。ホログラム記録層５へのオリジナル原版に記録されたホログラムの記録の際、基材層７を介して、レーザ光をホログラム記録層５に照射することができるからである。また、フォトポリマ重合のための露光の際、基材層７を介して、例えば、紫外線などをホログラム記録層５に照射することができるからである。
【００５３】
（粘着層）
図１Ｂに示す構成例では、基材層７と隣接して、ホログラム記録層５の観察者側と反対側に粘着層１１が設けられており、粘着層１１と隣接して、セパレータ１３が設けられている。セパレータ１３は、例えば、ポリエチレンテレフタレートなどの樹脂からなる剥離フィルムである。粘着層１１およびセパレータ１３は、必要に応じて設けられる。粘着層１１およびセパレータ１３を設けることにより、粘着層１１を介して、体積型ホログラム１を商品などの被着体に容易に貼り付けることができる。
【００５４】
粘着層１１を構成する材料としては、例えば、アクリル樹脂、アクリル酸エステル樹脂、またはこれらの共重合体、スチレン−ブタジエン共重合体、天然ゴム、カゼイン、ゼラチン、ロジンエステル、テルペン樹脂、フェノール系樹脂、スチレン系樹脂、クロマンインデン樹脂、ポリビニルエーテル、シリコーン樹脂を挙げることができる。また、粘着層１１として、アルファ−シアノアクリレート系、シリコーン系、マレイミド系、スチロール系、ポリオレフィン系、レゾルシノール系、ポリビニルエーテル系、シリコーン系接着剤を使用してもよい。粘着層１１の厚さは、４μｍ以上３００μｍ以下であることが好ましい。
【００５５】
粘着層１１として、ポリアミド系樹脂、ポリオレフィン系樹脂、ポリエステル系、変性オレフィン系、反応型ウレタン系、エチレン酢酸ビニル共重合系などの熱可塑性ホットメルト接着剤を使用してもよい。この場合、体積型ホログラム１を、いわゆる転写箔として構成することができる。
【００５６】
基材層７が透明である場合には、粘着層１１が、黒色であることが好ましい。ホログラムの背景となる粘着層１１を黒色とするのは、商品などに貼り付けた場合に、ホログラムのコントラストが高まり、体積型ホログラム１に記録された情報が見やすくなるからである。ここで、黒色であるとは、ＯＤ（OPTICAL DENSITY）にて１．０以上、ＪＩＳ  Ｚ  ８７２９に規定されるＬ*ａ*ｂ*表色系における明度において３０以下、または、可視光領域波長４００〜７５０ｎｍにおける平均反射率が２０％以下の範囲であることを指す。ＯＤ、明度または平均反射率が上述した範囲内であると、ホログラムが観察しやすく、好ましい。もちろん、基材層７を黒色としてもよい。
【００５７】
ホログラム記録層５の自己結集力または破断強度に比して、粘着層１１の接着力が強くされていることが好ましい。体積型ホログラム１を原版とする不正なコンタクトコピーを試みようとして、体積型ホログラム１を被着体から剥がそうとすると、体積型ホログラム１が被着体から剥がれるよりも先に、ホログラム記録層５が破壊される。そのため、体積型ホログラム１を原版とする不正なコンタクトコピーを防止することができる。
【００５８】
［コピープロテクション］
ここで、体積型ホログラム１のコピープロテクションの機能について説明する。
【００５９】
図４Ａは、コンタクトコピーの説明に使用する略線図である。図４Ｂは、本開示の体積型ホログラムを原版とする不正なコンタクトコピーを行ったときの干渉パターンの記録の説明に使用する略線図である。図４Ｃは、本開示の体積型ホログラムからの再生像を模式的に示す平面図である。図４Ｄは、本開示の体積型ホログラムを原版とする不正なコンタクトコピーがなされた記録媒体からの再生像を模式的に示す平面図である。
【００６０】
体積型ホログラム１を原版とする不正なコンタクトコピーにおいては、例えば、図４Ａに示すように、複製用記録媒体７１が、体積型ホログラム１に対して直接密着されるか、屈折率調整液などを介して密着される。複製用記録媒体７１は、例えば、透明基材上にホログラム記録層が形成された記録媒体であり、複製用記録媒体７１のホログラム記録層が、体積型ホログラム１の保護層３側に密着される。さらに、空間フィルタ７５およびコリメータレンズ７７を介して、レーザ光源７３からのレーザ光が、体積型ホログラム１および複製用記録媒体７１に照射される。
【００６１】
レーザ光の照射により、体積型ホログラム１に記録された情報が再生される。体積型ホログラム１に記録された情報が再生されることにより、複製用記録媒体７１に、体積型ホログラム１からの回折光（再生光）と、入射レーザ光とによって形成される干渉パターンが記録される。したがって、体積型ホログラム１に記録された情報が、複製用記録媒体７１に複製される。
【００６２】
ここで、体積型ホログラム１は、回折光の波長スペクトラムが、他の領域における回折光の波長スペクトラムとは異なるようにされた領域Ｒ２を備える。具体的には、例えば、体積型ホログラム１は、回折効率のピークに対応する波長が記録波長と略等しい領域Ｒ１のほかに、回折効率のピークに対応する波長が領域Ｒ１におけるものと異なるようにされた領域Ｒ２を備えている。言い換えれば、体積型ホログラム１の回折効率のピークに対応する波長が、領域Ｒ１と領域Ｒ２とで異なっている。
【００６３】
図４Ｂは、図４Ａに示す複製用記録媒体７１および体積型ホログラム１の一部を拡大して模式的に示す断面図である。不正なコンタクトコピーに際しては、体積型ホログラム１の記録波長になるべく近い波長が、レーザ光の波長として選ばれる。したがって、レーザ光の照射Ｂに対して、体積型ホログラム１における領域Ｒ１からの回折光Ｄ1の強度が高く、複製用記録媒体７１に記録される干渉パターンの鮮明度は高くなる。すなわち、複製用記録媒体７１において、体積型ホログラム１の領域Ｒ１に対応する領域ｒ１には、体積型ホログラム１の領域Ｒ１に記録されている情報が複製される。
【００６４】
一方、レーザ光の照射Ｂに対して、領域Ｒ２から、回折光Ｄ1と同じ角度方向へ回折される回折光Ｄ2の強度は、領域Ｒ１からの回折光Ｄ1の強度と比較して低くなる。これは、体積型ホログラム１の領域Ｒ２における回折効率のピークに対応する波長が、領域Ｒ１における回折効率のピークに対応する波長とずれているためである。したがって、複製用記録媒体７１に記録される干渉パターンの鮮明度が低くなる。
【００６５】
例えば、図４Ｃに例示する画像情報が記録された体積型ホログラム１を、記録波長に近い波長のレーザ光によりコンタクトコピーしたとする。すると、複製用記録媒体７１において、体積型ホログラム１の領域Ｒ２に対応する領域ｒ２への、体積型ホログラム１の領域Ｒ２に記録されている情報の複製が、不完全なものとなる。このように、体積型ホログラム１の領域Ｒ１と体積型ホログラム１の領域Ｒ２とでは、複製に寄与する回折光の強度が異なったものとなり、その結果、複製用記録媒体７１に記録される干渉パターンの鮮明度が相違したものとなる。
【００６６】
所定の角度から白色光を照射したときの、領域Ｒ１、領域Ｒ２間における色差△Ｅ*abが、０．５以上であることが好ましい。言い換えれば、後述するホログラム記録層の押圧の工程において、回折光の波長スペクトラムの変化が、押圧した領域と押圧しなかった領域との間の色差において、０．５以上であることが好ましい。異なる領域間の色差△Ｅ*abが０．５以上であれば、体積型ホログラム１のコンタクトコピーに対するコピープロテクションの機能を付与することができるからである。不正なコンタクトコピーに用いられる複製用記録媒体に記録される干渉パターンの鮮明度を低くする観点からは、色差△Ｅ*abの上限は、特に制限されるものではない。
【００６７】
なお、色差の値の評価基準が、米国標準局により設定されている。色差の程度の標語と、色差△Ｅ*abの大きさとの対応を以下に示す。以下に示す△Ｅ*abは、ＮＢＳ（National Bureau of Standards）単位により表した値である。
きわめてわずかに異なる（trace）      △Ｅ*ab：０〜０．５
わずかに異なる（slight）              △Ｅ*ab：０．５〜１．５
感知し得るほどに異なる（noticeable）  △Ｅ*ab：１．５〜３．０
著しく異なる（appreciable）            △Ｅ*ab：３．０〜６．０
きわめて著しく異なる（much）          △Ｅ*ab：６．０〜１２．０
別の色系統になる（very much）          △Ｅ*ab：１２．０以上
（上記の値は、印刷物や表示画面に関する評価である。）
【００６８】
ホログラムの場合、光源の波長成分や照明角、観察角などによって、同じ部分でも知覚される色みや輝度が変わり得るが、色差△Ｅ*abが１．５以上であれば、分光特性の測定における測定誤差の影響を十分に小さくすることが可能である。
【００６９】
色差△Ｅ*abの範囲を０．５以上６以下とすることにより、白色光のもとで一見しただけでは、体積型ホログラム１に領域Ｒ２が設けられていることを気づかれにくくすることもできる。図４Ｃでは、説明の都合上、領域Ｒ２を網掛け領域として示しているが、体積型ホログラム１に設けられた領域Ｒ２は、色差△Ｅ*abが０．５以上６以下の範囲内である場合には、一見しただけではその存在が気づかれにくく、好ましい。
【００７０】
体積型ホログラム１に領域Ｒ１および領域Ｒ２が設けられていることが、一見して気づかれにくいようにされている場合には、不正なコンタクトコピーを試みようとする者は、単一波長でコンタクトコピーを試みることになる。ところが、単一波長により体積型ホログラム１をコンタクトコピーすると、上述したように、複製用記録媒体７１の領域ｒ２に複製される情報が、不鮮明なものとなる。すなわち、図４Ｄに示すように、複製用記録媒体７１に記録される情報は、領域ｒ２に対応する部分の情報が抜け落ちるか、または、不鮮明となる。なお、図４Ｄでは、説明の都合上、領域ｒ２を、破線で囲んだ領域として示した。
【００７１】
一方、色差△Ｅ*abが６を超える場合には、白色光のもとで体積型ホログラム１を観察したときに、領域Ｒ２から知覚される色みが、領域Ｒ１から知覚される色みと異なっていることを視認できるようにすることができる。なお、体積型ホログラム１に記録されているホログラムを確認するという観点から、体積型ホログラム１に領域Ｒ２が設けられていることが、ホログラムの観察の邪魔とならないことが好ましい。色差△Ｅ*abが６を超える場合であっても、体積型ホログラム１の全体に占める領域Ｒ２の割合を小さくすることにより、体積型ホログラム１に領域Ｒ２が設けられていることを気づかれにくくすることも可能である。例えば、体積型ホログラム１の全面に占める領域Ｒ２の大きさや、体積型ホログラム１の全面に対する領域Ｒ２の位置によっては、領域Ｒ１、領域Ｒ２間の回折光の色差△Ｅ*abが、６を超えるように設定することもできる。
【００７２】
領域Ｒ１、領域Ｒ２間の回折光の色差△Ｅ*abが、６０以上となるようにしてもよい。色差△Ｅ*abが６０以上である場合には、白色光のもとで体積型ホログラム１を観察したときの領域Ｒ２の色みと領域Ｒ１の色みとが、より異なっているように知覚させることができ、好ましい。このとき、体積型ホログラム１に記録されている情報の劣化を抑制する観点から、色差△Ｅ*abが８０以下であることが好ましい。色差△Ｅ*abが８０以下の場合には、後述するホログラム記録層の押圧の工程において、押圧された部分の変化が極端に大きくなることによる再生像の劣化を抑制できるからである。なお、色差△Ｅ*abが６０以上の場合であっても、体積型ホログラム１の全体に占める領域Ｒ２の割合を小さくすることにより、体積型ホログラム１に領域Ｒ２が設けられていることを気づかれにくくすることも可能である。
【００７３】
本開示の体積型ホログラムを原版として複製を行った場合には、例えば、領域Ｒ２が形成されているパターンが、複製後のホログラムに現れる。したがって、不正なコンタクトコピーが行われた複製品から観察される情報は、真正な体積型ホログラム１から観察される情報とは異なったものとなる。体積型ホログラム１に設けられた領域Ｒ２は、複製後のホログラムに対する、ウォーターマークの効果を与える。このことによって、ホログラムが複製品であるか否かが一見して分かるようになり、体積型ホログラムの真贋判定のセキュリティを高くすることができる。
【００７４】
さらに、本開示は、体積型ホログラム１が領域Ｒ１および領域Ｒ２を有していることを、不正なコンタクトコピーを試みようとする者に気づかれたとしても、体積型ホログラム１がコピープロテクションの機能をただちに失うことを意味しない。
【００７５】
例えば、体積型ホログラム１が、回折光の波長スペクトラムが異なるようにされた領域を複数有していたとする。この場合、複数領域間における、回折効率のピークに対応する波長のずれも含めて、体積型ホログラム１に記録されている情報を複製するには、多重露光を行う必要がある。しかしながら、一般的に、発振波長の異なるレーザ光源を２以上使用したホログラムの多重露光は、各波長間の露光量や回折効率の調整が困難である。さらに、本開示では、発振波長の異なるレーザ光源を複数用いてコンタクトコピーを行おうとしても、ある波長のもとである領域の像を再生させると、他の領域の像も弱いながら再生されてしまい、各波長に対応した露光が困難である。
【００７６】
このように、本開示では、不正なコンタクトコピーにより、真正な体積型ホログラム１から観察される情報を再現することは、極めて困難である。したがって、本開示では、体積型ホログラムのコンタクトコピーに対するコピープロテクションの機能を向上させることができる。
【００７７】
［体積型ホログラムの製造方法］
以下、図５〜図８を参照しながら、一実施の形態にかかる体積型ホログラムの製造方法の各工程について説明する。なお、図面の大きさの制約から、一連の製造工程を複数の図に分割して示しているが、生産性を考慮して、製造方法の一部または全部のプロセスをロールツーロール（Roll to Roll）により行うようにしてもよい。
【００７８】
一実施の形態では、体積型ホログラムの製造工程は、ホログラム記録層に対して、情報を記録するホログラム記録の工程と、情報が記録されたホログラム記録層の少なくとも一部を押圧するホログラム記録層の押圧の工程とを備える。ホログラム記録層の押圧の工程では、情報が記録されたホログラム記録層の変化を伴う。
【００７９】
一実施の形態では、ホログラム記録層５の少なくとも一部が、押圧される。ホログラム記録層５の少なくとも一部に対する押圧は、例えば、モノマＭの重合を完了させるための光ＬＢの照射と同時とされる。または、ホログラム記録層５の少なくとも一部に対する押圧は、モノマＭの重合を完了させるための光ＬＢの照射の前もしくは後とされる。体積型ホログラムの少なくとも一部が押圧されることにより、干渉パターンが記録されたフォトポリマ層に変性が起こる。そのため、情報が記録されたホログラム記録層には、コピーの対象に記録される干渉パターンの鮮明度が低くなる変化、厚さ方向の屈折率の変化、干渉パターンの変化、厚さの変化または所定の角度から白色光を照射したときの回折光の波長スペクトラムの変化が生じる。ホログラム記録層のうち、フォトポリマ層に変性が生じた領域が、体積型ホログラムの領域Ｒ２を構成する。すなわち、ホログラムが記録された感光性材料に対して部分的に押圧することにより、感光性材料のうち、回折光の波長スペクトラムを部分的に異ならせ、回折光の波長スペクトラムを偏移させることができる。
【００８０】
（ホログラム記録層の形成）
まず、図５Ａに示すように、例えば、樹脂材料から、シート状やフィルム状の基材層７を成形する。成形方法としては、例えば、溶融押出法、射出成形法などを適用できるが、これらに限定されるものではない。
【００８１】
次に、図５Ｂに示すように、例えば、光重合型フォトポリマなどの感光性材料を塗布することにより、基材層７の一主面上にホログラム記録層５を形成する。光重合型フォトポリマの塗布には、例えば、ダイコート法、マイクログラビアコート法、ワイヤーバーコート法、ダイレクトグラビアコート法、ディップ法、スプレーコート法、リバースロールコート法、カーテンコート法、コンマコート法、ナイフコート法、スピンコート法などが適用できる。
【００８２】
必要に応じて、遠赤外線や温風などにより、塗布された光重合型フォトポリマの乾燥が行われる。乾燥は、塗布された光重合型フォトポリマがたれることを防止するために行われる。乾燥後の光重合型フォトポリマは、例えば、未硬化または半硬化の状態（以下、この状態をウェット状態と適宜称する。）とされる。以下では、基材層７とホログラム記録層５との積層体を積層体１ａと称する。積層体１ａは、図５Ｂに示すように、露出面ＰＳを有している。
【００８３】
図５Ｃに示すように、例えば、基材層７、ホログラム記録層５およびセパレータ８３があらかじめ積層された積層体１ｓを供給するようにしてもよい。図５Ｃに示す構成例では、サプライロール１０から、積層体１ｓが、矢印Ｄ１の方向に向かって繰り出される。図５Ｄに、図５Ｃに破線で示すＸ部における積層体１ｓの断面模式図を示す。なお、積層体１ｓは、ロール状に巻かれた状態にかえて、シートの状態で供給されてもよい。
【００８４】
サプライロール１０から繰り出された積層体１ｓは、ローラ９１，９２の上を順に走行し、ローラ９３およびローラ９４の間に導入される。なお、ローラ９１，９２は、積層体１ｓが弛まないようにするため、トーションコイルばねなどにより積層体１ｓに張力を付与できるようになされる。
【００８５】
ここで、積層体１ｓから、セパレータ８３が分離される。分離されたセパレータ８３は、ローラ９５上を通過した後、矢印Ｄ２の方向に向かって走行し、巻き取りロール３０に巻き取られる。なお、サプライロールから供給される積層体が、セパレータ８３を含まない構成とされていても構わない。このときは、ローラ９５および巻き取りロール３０を省略することができる。
【００８６】
一方、セパレータ８３が分離された後の積層体は、ローラ９４の周面に巻きつけられ、矢印Ｄ３の方向に向かって走行するようにされる。セパレータ８３が分離された積層体１ｓは、露出面ＰＳを有するホログラム記録層５と基材層７との積層体１ａとなる。図５Ｂに示した断面模式図が、図５Ｃに破線で示すＹ部における積層体の断面模式図に対応する。矢印Ｄ３の方向に向かって走行する積層体１ａは、例えば、ホログラムの記録を行うための複製装置１００に導入される。
【００８７】
なお、ホログラム記録層５の形成は、図６Ａに示すように、サプライロール２０から供給される基材層７の一主面上に、光重合型フォトポリマなどの感光性材料を連続的に塗布することにより行うようにしてもよい。例えば、図６Ａに示すように、サプライロール２０から、基材層７が、矢印Ｄ１の方向に向かって繰り出される。基材層７は、例えば、サプライロール２０にロール状に巻かれた状態やシートの状態で供給される。
【００８８】
サプライリール２０から繰り出された基材層７は、ローラ９１，９２の上を順に走行し、ローラ９３およびローラ９４の間を通過してローラ９４の周面に巻きつけられる。なお、ローラ９１，９２は、基材層７が弛まないようにするため、トーションコイルばねなどにより基材層７に張力を付与できるようになされる。
【００８９】
次に、ローラ９４の周面に巻きつけられた基材層７に、光重合型フォトポリマなどの感光性材料が、スリットダイヘッド９９によって一定の膜厚となるように塗布される。必要に応じて、遠赤外線や温風などにより、塗布された光重合型フォトポリマの乾燥が行われる。乾燥後に、ホログラム記録層５（塗布された光重合型フォトポリマ）の厚みを膜厚測定装置により測定し、塗布される光重合型フォトポリマの厚みが一定となるように、スリットダイヘッド９９のスリットの開閉および開口の幅を制御するようにしてもよい。
【００９０】
一主面上に光重合型フォトポリマが塗布された基材層７は、露出面ＰＳを有するホログラム記録層５と基材層７との積層体１ａを構成し、矢印Ｄ３の方向に向かって走行する。図６Ｂに示す断面模式図は、図６Ａに破線で示すＹ部における積層体１ａの断面模式図に対応する。図６Ａに示す構成例においても、図５Ｃに示す構成例と同様に、矢印Ｄ３の方向に向かって走行する積層体１ａは、例えば、ホログラムの記録を行うための複製装置１００に導入される。
【００９１】
（ホログラムの記録）
次に、ホログラム記録層５に対して、例えば、オリジナル原版１０５に記録されたホログラムを複製する。
【００９２】
積層体１ａは、例えば、ホログラムの複製を行うための複製装置１００に導入される。複製装置１００の内部では、積層体１ａが停止された状態において、ホログラム記録層５とホログラム原版１０５とが互いに密着され、ホログラム記録層５およびホログラム原版１０５に対して記録用のレーザ光が照射される。ホログラム原版１０５は、例えば、記録済のホログラム層１０５ａが、ガラス板１０５ｂ，１０５ｃの間に挟まれたものである。ホログラム原版１０５からの回折光と記録用のレーザ光との干渉パターンが、屈折率の変化としてホログラム記録層５に記録される。このようにして、ホログラム原版１０５のホログラムが、ホログラム記録層５にホログラムとして複製される。
【００９３】
図７Ａ〜図７Ｄに示すように、複製装置１００は、ホログラム原版１０５を含む複製エリアを密閉するチャンバＣ（二点鎖線で示す。）と、ホログラム原版１０５の幅以上の周面の幅を有するローラ１０１，１０２，１０３，１０４とを備える。必要に応じて、チャンバＣの全体を真空環境とする排気装置を備えるようにしてもよい。ホログラム原版１０５が、積層体１ａのホログラム記録層５の露出面ＰＳと対向するように配置される。ローラ１０１〜１０４が、積層体１ａの基材層７側に配置される。ローラ１０１〜１０４のうち、ローラ１０１および１０４は、複製装置１００の入口側および出口側にそれぞれ配置される。ローラ１０１および１０４の設置位置は固定とされている。ローラ１０１〜１０４のうち、ローラ１０２および１０３は、複製装置１００の内部で、積層体１ａの出口側の近傍に設置されており、ローラ１０２は、ホログラム原版１０５のエッジの下方に位置している。ローラ１０２および１０３は、垂直方向および積層体１ａの移送方向に沿ってスライドができるようになされている。
【００９４】
図７Ａに示すように、積層体１ａが複製装置１００に導入されると、ホログラム原版１０５の下方に積層体１ａの複製領域が位置するまで積層体１ａが移送された後、積層体１ａの移送が一旦停止される。すなわち、複製装置１００への積層体１ａの移送は、間欠送りとされている。積層体１ａの移送が一旦停止されると、必要に応じて、チャンバＣの内部が真空とされる。チャンバＣの内部を真空とするのは、ホログラム原版１０５と積層体１ａのホログラム記録層５との間に空気が入り込むのを防止するためである。
【００９５】
次に、図７Ｂに示すように、ローラ１０２および１０３が上昇し、積層体１ａが持ち上げられる。ローラ１０２，１０３は、積層体１ａがホログラム原版１０５のエッジに接触する位置よりやや上方まで上昇する。したがって、積層体１ａのホログラム記録層５がホログラム原版１０５のエッジに押し当てられる。
【００９６】
次に、図７Ｃに示すように、ローラ１０２および１０３が、複製装置１００の入口側に向かって略水平方向にスライドする。ローラ１０３により、積層体１ａがホログラム原版１０５の出口側エッジに押し付けられる。また、ローラ１０２がホログラム原版１０５の入口側のエッジまでスライドすることにより、積層体１ａのホログラム記録層５がホログラム原版１０５に圧着される。ホログラム記録層５を構成する光重合型フォトポリマがウェット状態であるので、ホログラム原版１０５およびホログラム記録層５の間に空気が入ることを抑制でき、ホログラムの複製を安定させることができる。また、別個に密着液を使用する必要がないので、ホログラム原版１０５およびホログラム記録層５の界面に光学密着液を塗布して密着させ、ホログラム原版１０５およびホログラム記録層５の間から空気を除去する工程を不要とできる。
【００９７】
次に、ホログラム原版１０５とホログラム記録層５とが密着した状態で、下方から記録用のレーザ光が照射される。記録用のレーザ光の照射Ｂにより、ホログラム原版１０５のホログラムがホログラム記録層５に複製される。記録用のレーザ光の波長は、ホログラム原版１０５のホログラムの記録時と同一である。
【００９８】
次に、図７Ｄに示すように、ローラ１０３が下降し、複製装置１００の出口側エッジにおいて、積層体１ａがホログラム原版１０５から剥離される。なお、チャンバＣの内部が真空とされていた場合には、ローラ１０３の下降に先立ち、大気が導入される。積層体１ａがホログラム原版１０５から剥離されると、ローラ１０２および１０３が図７Ａに示す初期位置に戻される。そして、次の記録領域がホログラム原版１０５の下面に位置する状態まで積層体１ａが移送され、上述と同様のホログラム記録工程がなされる。
【００９９】
（押圧の工程および露光の工程）
次に、ホログラム記録層５に記録画像を定着させるために、ホログラムの記録に続けて後処理が行われる。積層体１ａに対する後処理により、モノマＭの重合が完了する。一実施の形態では、積層体１ａに対する後処理として、所定のパワーの光の照射とともに、または、所定のパワーの光の照射の前もしくは後に、積層体１ａの少なくとも一部が押圧される。所定のパワーの光の照射により、光重合型フォトポリマの屈折率変調度が増加し、ホログラム記録層５に記録画像が定着する。積層体１ａの少なくとも一部が押圧されることにより、ホログラム記録層５の一部が押圧される。ホログラム記録層５のうち、押圧された部分または押圧されなかった部分では変性が起こる。ホログラム記録層５に対する押圧は、例えば、コンタクトコピーを行ったときに、コピーの対象に記録される干渉パターンの鮮明度が低くなる変化を伴う。
【０１００】
積層体１ａの少なくとも一部を押圧するために、例えば、一部に凸部が形成されたプレス型を用いることができる。図８Ａに示すように、例えば、「ＣＯＰＹ」の文字状の凸部が形成されたプレス型１０７を用いることで、ホログラム記録層５に対して、「ＣＯＰＹ」の文字状の領域に選択的に押圧することができる。この場合、プレス型に形成された凸部の形状が、体積型ホログラム１の領域Ｒ２の形状に対応する。プレス型に形成される凸部の形状は、任意に設定することができ、「ＣＯＰＹ」の文字の形状に限定されない。プレス型１０７を構成する材料としては、例えば、ガラス、石英、金属、樹脂材料などを挙げることができるが、これらに限定されるものではない。また、プレス型１０７は、平板状に限定されず、例えば、ロール状のプレス型とされてもよい。
【０１０１】
積層体１ａをたわみのない支持体１０９の上に配置した後、図８Ｂに示すように、プレス型１０７の凸部が形成された側の面を、ホログラム記録層５の露出面ＰＳと対向させて配置する。支持体１０９を構成する材料としては、プレス型１０７を構成する材料と同様に、例えば、ガラス、石英、金属、樹脂材料などを挙げることができるが、これらに限定されるものではない。支持体１０９が透明である場合には、積層体１ａに対する所定のパワーの光の照射を、支持体１０９を介して行うことができる。
【０１０２】
次に、図８Ｃに示すように、プレス型１０７に押圧力Ｐを加えることにより、プレス型１０７を介して、支持体１０９にのせられた積層体１ａを押圧する。このとき、プレス型１０７には凸部が形成されているため、ホログラム記録層５のうち、プレス型１０７に形成された凸部の形状に対応する部分にのみ、必要な押圧力が加わる。所定のパワーの光の照射とともに、積層体１ａの少なくとも一部を押圧する場合には、積層体１ａの少なくとも一部を押圧した状態で、例えば、支持体１０９を介して、積層体１ａに対して所定のパワーの光を照射する。例えば、紫外線ランプなどによる所定のパワーの紫外線の照射Ｌにより、ホログラム記録層５に記録画像が定着する。なお、積層体１ａに対する所定のパワーの光の照射は、プレス型１０７を透明な材料で構成し、プレス型１０７を介して行うようにしてもよい。
【０１０３】
積層体１ａに対して押圧しながら、所定のパワーの光の照射を行うには、例えば、プレス型１０７および支持体１０９の少なくとも一方を透明とし、プレス型１０７および支持体１０９の両方を、積層体１ａよりも大きな寸法としておけばよい。例えば、積層体１ａよりも大きくされたプレス型１０７および支持体１０９の外縁部分を挟むようにして、プレス型１０７および支持体１０９に締め付け圧を加えるようにする。このようにすることで、プレス型１０７および支持体１０９に締め付け圧を加えることにより、積層体１ａのうち、プレス型１０７に形成された凸部と接する部分にのみ、選択的に押圧することができる。また、プレス型１０７および支持体１０９の少なくとも一方を介した所定のパワーの光の照射を行うことができ、したがって、積層体１ａに対する押圧と所定のパワーの光の照射とを同時に行うことが可能である。図８Ｄに、押圧および所定のパワーの光の照射後の積層体１ａの平面図を模式的に示す。なお、図８Ｃおよび図８Ｄでは、領域Ｒ２を網掛け領域として示した。
【０１０４】
所定のパワーの光の照射前に、積層体１ａの少なくとも一部を押圧する場合には、プレス型１０７を介して積層体１ａを押圧した後、所定のパワーの光の照射を行えばよい。所定のパワーの光の照射後に、積層体１ａの少なくとも一部を押圧する場合には、積層体１ａに対して所定のパワーの光の照射を行った後、プレス型１０７を介して積層体１ａを押圧すればよい。所定のパワーの光の照射の前もしくは後に、積層体１ａの少なくとも一部を押圧する場合には、いずれの場合も、プレス型１０７および支持体１０９の両方、または一方が透明である必要はない。
【０１０５】
なお、本技術によれば、プレス型１０７に形成される凸部と、凸部以外の部分（凹部）との間の比率を変更することや、凸部の高さや幅（凹部の深さや幅）を変更することにより、ホログラム記録層５の変性を制御することも可能である。
【０１０６】
例えば、図９Ａに示すように、ホログラム記録層５の露出面ＰＳの面積に対して凸部の占める割合が小さくされたプレス型１０７ａを用いる場合には、図８Ｃに示した場合と同様に、ホログラム記録層５のうち、凸部に押圧された部分で変性が起こる。一方、図９Ｂに示すように、ホログラム記録層５の露出面ＰＳの面積に対して凸部の占める割合が大きくされたプレス型１０７ｂを用いる場合には、積層体１ａのうち、プレス型１０７ｂの凸部と接しない部分が、プレス型１０７ｂの凹部に入り込む状態となる。すなわち、積層体１ａのうち、プレス型１０７ｂの凸部に押圧されない部分が、プレス型１０７ｂの凹部に入り込む。この場合においては、積層体１ａのうち、プレス型１０７ｂの凹部に入り込む部分を積極的に形成することにより、ホログラム記録層５の押圧されなかった部分に変性を起こさせることができる。
【０１０７】
ホログラム記録層５のうち、プレス型１０７に形成された凸部の形状に対応する部分には、必要な押圧力が加わる。ホログラム記録層５のうち、押圧された部分または押圧されなかった部分では、例えば、コンタクトコピーを行ったときに、コピーの対象に記録される干渉パターンの鮮明度が低くなる変化が生じる。すなわち、ホログラム記録層５のうち、押圧された部分または押圧されなかった部分が、体積型ホログラム１の領域Ｒ２に対応する部分となる。押圧された部分または押圧されなかった部分に生じる変化としては、コピーの対象に記録される干渉パターンの鮮明度が低くなる変化、厚さ方向の屈折率の変化、ホログラム記録層５に記録された干渉パターンの変化、厚さの変化または所定の角度から白色光を照射したときの回折光の波長スペクトラムの変化が挙げられる。
【０１０８】
ホログラム記録層５に変化が生じることにより、例えば、体積型ホログラム１を観察したときに、領域Ｒ２から知覚される色みが、領域Ｒ１から知覚される色みと異なったものとなる。また、例えば、所定の角度から白色光を照射したときの回折光の波長スペクトラムの広がりが大きくなる（ブロードになる。）。
【０１０９】
ホログラム記録層の変化が、厚さの変化を伴う場合には、厚さの変化が、押圧した領域における厚さと押圧しなかった領域における厚さの差の絶対値において、押圧しなかった領域の厚さに対して０を超え３０％以下の範囲内であることが好ましい。押圧した領域における厚さと押圧しなかった領域における厚さとの間に差が生じると、押圧された部分または押圧されなかった部分では、コンタクトコピーを行ったときに、コピーの対象に記録される干渉パターンの鮮明度が低くなる。厚さの変化が、絶対値で３０％以下であれば、コンタクトコピーを行ったときに、コピーの対象に記録される干渉パターンの鮮明度が低くなるとともに、押圧された部分の変化が極端に大きくなることによるホログラムからの再生像の劣化を抑制できるからである。コンタクトコピーを行ったときに、コピーの対象に記録される干渉パターンの鮮明度が低くなるのは、ホログラム記録層の変化が押圧による厚さの変化を伴うと、ホログラム記録層に記録された干渉パターンに変化が生じることによるものと推測される。
【０１１０】
体積型ホログラムにおいては、干渉縞の間隔と、ホログラムの回折効率のピークに対応する波長（ホログラムの再生波長）とは反比例の関係にある。例えば、ホログラムの再生波長が、５３２ｎｍを中心とした再生波長（Ｙｘｙ色度図上  Ｙ:29.53, ｘ:0.177 y:0.718）から、４９２ｎｍを中心とした再生波長（Ｙｘｙ色度図上  Ｙ:30.21, ｘ:0.07 y:0.35）まで変化したとすると、色差△Ｅ*abはおよそ８０．１１となる。このとき、シミュレーション上では、厚さの変化は、およそ−７．５％となる。また、例えば、ホログラムの再生波長が、５３２ｎｍを中心とした再生波長（Ｙｘｙ色度図上  Ｙ:29.53, ｘ:0.177 y:0.718）から、５６２ｎｍを中心とした再生波長（Ｙｘｙ色度図上  Ｙ:30.21, ｘ:0.36 y:0.56）まで変化したとすると、色差△Ｅ*abはおよそ７９．６４となり、このとき、厚さの変化は、およそ＋５．４％となる。
【０１１１】
ホログラム記録層の変化が、厚さの変化を伴う場合には、押圧した領域における厚さと押圧しなかった領域における厚さの差の絶対値が、押圧しなかった領域の厚さに対して０を超え１５％以下の範囲内であるとより好ましく、０を超え８％以下の範囲内であるとさらに好ましい。ホログラム記録層に対して押圧力を加えることによる再生波長のシフトと、ホログラムからの再生像の劣化の抑制とを両立させることができるからである。
【０１１２】
（後工程）
次に、積層体１ａに対して、必要に応じて、他の機能層の形成や他の機能材料との貼り合わせが行われる。例えば、紫外線硬化樹脂を塗布、硬化させることにより、ホログラム記録層５の露出面ＰＳ側に保護層３が形成される。また、例えば、積層体１ａに対して、ポリエチレンテレフタレートなどの樹脂からなるセパレータ１３の一主面上に粘着層１１が形成された積層体との貼り合わせが行われる。
【０１１３】
上述した工程を経て、一実施の形態にかかる体積型ホログラム１が得られる。必要に応じ、体積型ホログラム１に対して型抜きや裁断が行われ、体積型ホログラム１は、検査工程や集積工程などにまわされる。
【実施例】
【０１１４】
以下、図１０Ａおよび図１０Ｂならびに図１１Ａおよび図１１Ｂを参照しながら、実施例により本技術を具体的に説明するが、本技術はこれらの実施例のみに限定されるものではない。
【０１１５】
［実施例１．分光特性の測定による評価］
まず、分光特性の測定により、ホログラムが記録されたホログラム記録層への押圧による回折光の波長スペクトラムの変化を調べた。
【０１１６】
（サンプル１−１）
まず、基材層として、厚さ３６μｍのポリエチレンテレフタレートからなる樹脂シートを準備した。
【０１１７】
次に、ダイコート法により、ポリエチレンテレフタレートの樹脂シートの一主面上に、光重合型フォトポリマ（以下、フォトポリマＰＰ１と適宜称する。）からなる、厚さ１５μｍのホログラム記録層を形成した。
【０１１８】
次に、全面が白色とされた白色板をオリジナル原版として用い、波長５３２ｎｍのレーザ光によりホログラム原版を露光し、ホログラム原版にホログラムを記録した。次に、コンタクトコピーにより、ホログラム原版のホログラムをホログラム記録層に複製した。コンタクトコピーには、波長５３２ｎｍのレーザ光を用いた。
【０１１９】
次に、基材層およびホログラム記録層の積層体を１０ｍｍ□のサイズに切り出した後、２枚のガラス基材の間に挟み、２枚のガラス基材に締め付け圧を加えることにより、ホログラム記録層に対して押圧力を加えた。２枚のガラス基材のうち、ホログラム記録層側のガラス基材には、複数の凸部が形成されたガラス基材を用い、ホログラム記録層と該凸部とを対向させるようにした。ホログラム記録層側のガラス基材には、図９Ａに示すプレス型１０７ａと同様に、ホログラム記録層の面積に占める複数の凸部の占める割合が、凸部以外の部分（凹部）に比して小さいものを使用した。具体的には、ホログラム記録層側のガラス基材において、ホログラム記録層の面積に占める複数の凸部と凸部以外の部分（凹部）との比率を１：２に設定した。このとき、２枚のガラス基材に締め付け圧を加えると同時に、紫外線ランプにより、ホログラム記録層に接する側のガラス基材を介して、ホログラム記録層に対して紫外線の照射を行った。以下に、基材層およびホログラム記録層の積層体に対する押圧力と紫外線照射の条件を示す。
押圧力：５００ｋｇｆ／ｃｍ2（４９ＭＰａ）
紫外線の照射エネルギ：７ｍＷ／ｃｍ2×３０ｍｉｎ
【０１２０】
上述した手順により、サンプル１−１の体積型ホログラムを得た。
【０１２１】
（サンプル１−２）
基材層およびホログラム記録層の積層体を２枚のガラス基材の間に挟み、２枚のガラス基材に締め付け圧を加え、締め付け圧を解放した後に紫外線の照射を行ったこと以外はサンプル１−１と同様にして、サンプル１−２の体積型ホログラムを得た。
【０１２２】
（サンプル１−３）
基材層およびホログラム記録層の積層体を２枚のガラス基材の間に挟み、紫外線の照射を行った後に、２枚のガラス基材に締め付け圧を加えたこと以外はサンプル１−１と同様にして、サンプル１−３の体積型ホログラムを得た。
【０１２３】
（サンプル１−４）
２枚のガラス基材に締め付け圧を加えずに紫外線の照射を行ったこと以外はサンプル１−１と同様にして、サンプル１−４の体積型ホログラムを得た。
【０１２４】
［分光特性］
サンプル１−１〜サンプル１−４のそれぞれについて、図２Ａに示す測定方法により、ガラス基材の凸部と接していた部分を含む領域の分光特性を測定した。図１０Ａに、サンプル１−１〜サンプル１−４の分光特性の測定結果を示す。
【０１２５】
図１０Ａは、横軸を透過光の波長λ［ｎｍ］、縦軸を透過率Ｔ［％］としたグラフである。図１０Ａにおいて、Ｌ１１，Ｌ１２，Ｌ１３，Ｌ１４が、サンプル１−１〜サンプル１−４の分光特性の測定結果にそれぞれ対応する。図１０Ａから、サンプル１−１の体積型ホログラムと、サンプル１−２〜１−４の体積型ホログラムとを比較すると、サンプル１−１の体積型ホログラムは、回折効率のピークに対応する波長が短波長側にずれていることがわかる。以下に、それぞれのサンプルについて、分光特性の測定から得られた回折効率のピークに対応する波長を示す。
サンプル１−１：４９２．６ｎｍ
サンプル１−２：５２３．９ｎｍ
サンプル１−３：５２６．７ｎｍ
サンプル１−４：５２７．５ｎｍ
【０１２６】
図１０Ｂは、サンプル１−１〜サンプル１−４の回折効率のピークに対応する点をＣＩＥが定めるＹｘｙ表色系の色度図上に示した図である。図１０Ｂにおいて、点「○」は、サンプル１−１の回折効率のピークに対応する点の色度座標を表している。同様に、点「□」，点「△」，点「●」は、サンプル１−２，サンプル１−３，サンプル１−４の回折効率のピークに対応する点の色度座標をそれぞれ表している。
【０１２７】
図１０Ｂにおいて、濃い網掛けにより示した領域Ｒｇは、知覚される色みが略緑色の領域であり、薄い網掛けにより示した領域Ｒｂは、知覚される色みが略青色の領域である。したがって、サンプル１−１の体積型ホログラムを観察したとき、サンプル１−１の体積型ホログラムは、青色の色みを帯びて見える。
【０１２８】
サンプル１−１〜サンプル１−４の回折効率のピークに対応する波長に関して、Ｙｘｙ表色系における（Ｙ，ｘ，ｙ）およびＬ*ａ*ｂ*表色系における（Ｌ*，ａ*，ｂ*）を、下記の表１にそれぞれ示す。
【０１２９】
【表１】
2012256021.tif 000003
【０１３０】
以下に、表１に示す（Ｌ*，ａ*，ｂ*）から得られる、サンプル１−４とサンプル１−１〜サンプル１−３との間に関する色差△Ｅ*abをそれぞれ示す。
サンプル１−１およびサンプル１−４間：△Ｅ*ab＝６５．０４
サンプル１−２およびサンプル１−４間：△Ｅ*ab＝１４．８５
サンプル１−３およびサンプル１−４間：△Ｅ*ab＝１３．８１
【０１３１】
図１０Ａおよび図１０Ｂならびに表１から以下のことがわかった。
【０１３２】
サンプル１−１〜サンプル１−４についての測定結果から、ホログラム記録層に対して、押圧力を加えることにより、回折効率のピークに対応する波長をシフトできることがわかった。サンプル１−１では、回折効率のピークに対応する波長が短波長側に３０ｎｍ程度シフトしており、所定のパワーの光の照射と押圧とを同時に行うと、回折効率のピークに対応する波長をシフトさせる効果が高いことがわかった。
【０１３３】
次に、ホログラム記録層側のガラス基材において、ホログラム記録層の面積に占める複数の凸部と凸部以外の部分（凹部）との比率を変更し、同様の評価を行った。
【０１３４】
（サンプル２−１）
まず、基材層として、厚さ３６μｍのポリエチレンテレフタレートからなる樹脂シートを準備した。
【０１３５】
次に、ダイコート法により、ポリエチレンテレフタレートの樹脂シートの一主面上に、フォトポリマＰＰ１とは異なる光重合型フォトポリマからなる、厚さ１５μｍのホログラム記録層を形成した。
【０１３６】
次に、全面が白色とされた白色板をオリジナル原版として用い、波長５３２ｎｍのレーザ光によりホログラム原版を露光し、ホログラム原版にホログラムを記録した。次に、コンタクトコピーにより、ホログラム原版のホログラムをホログラム記録層に複製した。コンタクトコピーには、波長５３２ｎｍのレーザ光を用いた。
【０１３７】
次に、基材層およびホログラム記録層の積層体を１０ｍｍ□のサイズに切り出した後、２枚のガラス基材の間に挟み、２枚のガラス基材に締め付け圧を加えることにより、ホログラム記録層に対して押圧力を加えた。２枚のガラス基材のうち、ホログラム記録層側のガラス基材には、複数の凸部が形成されたガラス基材を用い、ホログラム記録層と該凸部とを対向させるようにした。ホログラム記録層側のガラス基材には、図９Ｂに示すプレス型１０７ｂと同様に、ホログラム記録層の面積に占める複数の凸部の占める割合が、凸部以外の部分（凹部）に比して大きいものを使用した。具体的には、ホログラム記録層側のガラス基材において、ホログラム記録層の面積に占める複数の凸部と凸部以外の部分（凹部）との比率を２：１に設定した。このとき、２枚のガラス基材に締め付け圧を加えると同時に、紫外線ランプにより、ホログラム記録層に接する側のガラス基材を介して、ホログラム記録層に対して紫外線の照射を行った。以下に、基材層およびホログラム記録層の積層体に対する押圧力と紫外線照射の条件を示す。
押圧力：５００ｋｇｆ／ｃｍ2（４９ＭＰａ）
紫外線の照射エネルギ：７ｍＷ／ｃｍ2×３０ｍｉｎ
【０１３８】
上述した手順により、サンプル２−１の体積型ホログラムを得た。
【０１３９】
（サンプル２−２）
基材層およびホログラム記録層の積層体を２枚のガラス基材の間に挟み、２枚のガラス基材に締め付け圧を加え、締め付け圧を解放した後に紫外線の照射を行ったこと以外はサンプル２−１と同様にして、サンプル２−２の体積型ホログラムを得た。
【０１４０】
（サンプル２−３）
基材層およびホログラム記録層の積層体を２枚のガラス基材の間に挟み、紫外線の照射を行った後に、２枚のガラス基材に締め付け圧を加えたこと以外はサンプル２−１と同様にして、サンプル２−３の体積型ホログラムを得た。
【０１４１】
（サンプル２−４）
２枚のガラス基材に締め付け圧を加えずに紫外線の照射を行ったこと以外はサンプル２−１と同様にして、サンプル２−４の体積型ホログラムを得た。
【０１４２】
［分光特性］
サンプル２−１〜サンプル２−４のそれぞれについて、図２Ａに示す測定方法により、ガラス基材の凸部と接していなかった部分（凹部）を含む領域の分光特性を測定した。図１１Ａに、サンプル２−１〜サンプル２−４の分光特性の測定結果を示す。
【０１４３】
図１１Ａは、横軸を透過光の波長λ［ｎｍ］、縦軸を透過率Ｔ［％］としたグラフである。図１１Ａにおいて、Ｌ２１，Ｌ２２，Ｌ２３，Ｌ２４が、サンプル２−１〜サンプル２−４の分光特性の測定結果にそれぞれ対応する。図１１Ａから、サンプル２−１の体積型ホログラムと、サンプル２−２〜２−４の体積型ホログラムとを比較すると、サンプル２−１の体積型ホログラムは、回折効率のピークに対応する波長が長波長側にずれていることがわかる。以下に、それぞれのサンプルについて、分光特性の測定から得られた回折効率のピークに対応する波長を示す。
サンプル２−１：５３６．２ｎｍ
サンプル２−２：５２４．９ｎｍ
サンプル２−３：５２５．７ｎｍ
サンプル２−４：５２５．７ｎｍ
【０１４４】
図１１Ｂは、サンプル２−１〜サンプル２−４の回折効率のピークに対応する点をＣＩＥが定めるＹｘｙ表色系の色度図上に示した図である。図１１Ｂにおいて、点「○」は、サンプル２−１の回折効率のピークに対応する点の色度座標を表している。同様に、点「□」，点「△」，点「●」は、サンプル２−２，サンプル２−３，サンプル２−４の回折効率のピークに対応する点の色度座標をそれぞれ表している。
【０１４５】
図１１Ｂにおいて、濃い網掛けにより示した領域Ｒｇは、知覚される色みが略緑色の領域であり、薄い網掛けにより示した領域Ｒｙは、知覚される色みが略黄色の領域である。したがって、サンプル２−１の体積型ホログラムを観察したとき、サンプル２−１の体積型ホログラムは、黄色の色みを帯びて見える。
【０１４６】
サンプル２−１〜サンプル２−４の回折効率のピークに対応する波長に関して、Ｙｘｙ表色系における（Ｙ，ｘ，ｙ）およびＬ*ａ*ｂ*表色系における（Ｌ*，ａ*，ｂ*）を、下記の表２にそれぞれ示す。
【０１４７】
【表２】
2012256021.tif 000004
【０１４８】
以下に、表２に示す（Ｌ*，ａ*，ｂ*）から得られる、サンプル２−４とサンプル２−１〜サンプル２−３との間に関する色差△Ｅ*abをそれぞれ示す。
サンプル２−１およびサンプル２−４間：△Ｅ*ab＝６９．２８
サンプル２−２およびサンプル２−４間：△Ｅ*ab＝１３．１１
サンプル２−３およびサンプル２−４間：△Ｅ*ab＝１３．７１
【０１４９】
図１１Ａおよび図１１Ｂならびに表２から以下のことがわかった。
【０１５０】
サンプル２−１〜サンプル２−４についての測定結果から、ホログラム記録層に対して、押圧力を加えることにより、所定の角度から白色光を照射したときの回折光の波長スペクトラムをブロードとできることがわかった。また、サンプル２−１では、回折効率のピークに対応する波長が長波長側に１０ｎｍ程度シフトしており、所定のパワーの光の照射と押圧とを同時に行うと、回折効率のピークに対応する波長をシフトできることがわかった。
【０１５１】
なお、図１０Ａおよび図１０Ｂならびに表１と、図１１Ａおよび図１１Ｂならびに表２とを比較すると、以下のことがわかった。
【０１５２】
ホログラム記録層側のガラス基材において、ホログラム記録層の面積に占める複数の凸部と凸部以外の部分（凹部）との比率を変更することにより、回折効率のピークに対応する波長を短波長側にも長波長側にもシフトさせられることがわかった。サンプル１−１におけるシフト量に対してサンプル２−１におけるシフト量が小さいのは、ホログラム記録層への凸部による直接的な押圧と比較して、ホログラム記録層を凹部に入り込ませる変形では、ホログラム記録層の変形量が小さくなるためと推測される。言い換えれば、同じ押圧力であっても、ホログラム記録層の面積に占める凸部と凹部の比率を変更することにより、回折効率のピークに対応する波長のシフト量を制御することができるといえる。
【０１５３】
以上により、ホログラムが記録されたホログラム記録層に対して、押圧することにより、回折光の波長スペクトラムを偏移できることがわかった。したがって、本技術によれば、体積型ホログラムに対して、ホログラムの複製後に回折効率のピークに対応する波長をシフトさせることもできる。さらに、回折効率のピークに対応する波長のシフトは、押圧する領域を適宜設定することにより、体積型ホログラムの一部の領域に対して、選択的に行うことが可能である。
【０１５４】
［実施例２．シミュレーションによる評価］
次に、シミュレーションにより、体積型ホログラムの厚さの変化と、ホログラムの再生波長との間の関係を調べた。
【０１５５】
（サンプル３−１）
まず、基材層として、厚さ３６μｍのポリエチレンテレフタレートからなる樹脂シートを準備した。樹脂シートの製作に用いたポリエチレンテレフタレートの各物性値を以下に示す。
透過率：８８％
ヘイズ（Haze）：２〜３％
屈折率：１．６６
リタデーション（Retardation）：７００〜１５００ｎｍ
【０１５６】
次に、ダイコート法により、ポリエチレンテレフタレートの樹脂シートの一主面上に、フォトポリマＰＰ１からなるホログラム記録層を形成した。
【０１５７】
次に、全面が白色とされた白色板をオリジナル原版として用い、波長５３２ｎｍのレーザ光によりホログラム原版を露光し、ホログラム原版にホログラムを記録した。次に、コンタクトコピーにより、ホログラム原版のホログラムをホログラム記録層に複製した。コンタクトコピーには、波長５３２ｎｍのレーザ光を用いた。
【０１５８】
次に、基材層およびホログラム記録層の積層体を１０ｍｍ□のサイズに切り出した後、２枚のガラス基材の間に挟み、２枚のガラス基材に締め付け圧を加えることにより、ホログラム記録層に対して押圧力を加えた。２枚のガラス基材のうち、ホログラム記録層側のガラス基材には、複数の凸部が形成されたガラス基材を用い、ホログラム記録層と該凸部とを対向させるようにした。ホログラム記録層側のガラス基材には、図９Ａに示すプレス型１０７ａと同様に、ホログラム記録層の面積に占める複数の凸部の占める割合が、凸部以外の部分（凹部）に比して小さいものを使用した。具体的には、ホログラム記録層側のガラス基材において、ホログラム記録層の面積に占める複数の凸部と凸部以外の部分（凹部）との比率を１：２に設定した。このとき、２枚のガラス基材に締め付け圧を加えると同時に、紫外線ランプにより、ホログラム記録層に接する側のガラス基材を介して、ホログラム記録層に対して紫外線の照射を行った。以下に、基材層およびホログラム記録層の積層体に対する押圧力と紫外線照射の条件を示す。
押圧力：５００ｋｇｆ／ｃｍ2（４９ＭＰａ）
紫外線の照射エネルギ：７ｍＷ／ｃｍ2×３０ｍｉｎ
【０１５９】
上述した手順により、サンプル３−１の体積型ホログラムを得た。
【０１６０】
サンプル３−１の体積型ホログラムにおける、ガラス基材の凸部により押圧された領域を白色光源のもとで観察したところ、該領域における再生像の色みは青色であった。
【０１６１】
（サンプル３−２）
次に、ホログラム記録層に対して押圧力を加えるためのガラス基材の表面の形状を変更したこと以外はサンプル３−１と同様にして、サンプル３−２の体積型ホログラムを得た。ホログラム記録層に対する押圧においては、ホログラム記録層側のガラス基材として、図９Ｂに示すプレス型１０７ｂと同様に、ホログラム記録層の面積に占める複数の凸部の占める割合が、凸部以外の部分（凹部）に比して大きいものを使用した。具体的には、ホログラム記録層側のガラス基材において、ホログラム記録層の面積に占める複数の凸部と凸部以外の部分（凹部）との比率を２：１に設定した。
【０１６２】
サンプル３−２の体積型ホログラムにおける、ガラス基材の凸部により押圧されなかった領域を白色光源のもとで観察したところ、該領域における再生像の色みは赤色であった。
【０１６３】
（サンプル３−３）
２枚のガラス基材に締め付け圧を加えずに紫外線の照射を行ったこと以外はサンプル３−１と同様にして、サンプル３−３の体積型ホログラムを得た。なお、以下に、硬化前および硬化後におけるフォトポリマＰＰ１の屈折率をそれぞれ示す。
屈折率（硬化前）：１．４９２
屈折率（硬化後）：１．４８５
【０１６４】
白色光源のもとでサンプル３−３の体積型ホログラムを観察したところ、再生像の色みは緑色であった。
【０１６５】
ここで、各サンプルの表面形状を測定することにより、押圧による、ホログラム記録層の厚さの変化を調べた。以下に、この測定で使用した測定機およびデータ解析ソフトウェアを示す。
超精密非接触三次元表面性状測定機…Ｔａｙｌｏｒ  Ｈｏｂｓｏｎ  Ｌｔｄ製  Ｔａｌｙｓｕｒｆ  ＣＣＩ６０００
データ解析ソフトウェア…Ｔａｙｌｏｒ  Ｈｏｂｓｏｎ  Ｌｔｄ製  ＴａｌｙＭａｐ  Ｐｌａｔｉｎｕｍ
【０１６６】
さらに、各サンプルに関するホログラム記録層の厚さの変化量から期待される、ホログラムの再生波長を計算により求め、表面形状の測定結果とホログラムの再生波長との比較を行った。
【０１６７】
以下、ホログラムの再生波長の計算の概略について説明する。
【０１６８】
まず、一辺の長さがＬ、厚さがｔとされた平板形状のホログラム記録層を想定し、ｘｙｚ直交座標において、長さＬの辺に平行な方向および厚さ方向をそれぞれｘ軸方向およびｚ軸方向にとった。
【０１６９】
初めに、ホログラム記録層に入射した光により形成される干渉縞の間隔ΛVと、入射光の波長λとの間の関係を求めた。以下においては、光源や観察者の視点がホログラム記録層の表面から十分に離れているものとし、いずれの光も平面波であるものとみなして計算を行った。
【０１７０】
空気中（屈折率を１とする。）からホログラム記録層に入射する物体光および参照光の入射角をそれぞれθS、θRとすると、ｚｘ面内における、物体光の振幅分布ΣSおよび参照光の振幅分布ΣRは、以下の式（３）および（４）によりそれぞれ表される。ここで、式中、ｉは虚数単位、ｋは波数（ｋ＝２π／λ）を表す。
【０１７１】
【数２】
2012256021.tif 000005
【０１７２】
【数３】
2012256021.tif 000006
【０１７３】
したがって、物体光および参照光の干渉による振幅の強度分布は、以下の式（５）により求められる。
【０１７４】
【数４】
2012256021.tif 000007
【０１７５】
よって、物体光および参照光の合成波の進行方向に関して、振幅の強度が極大となる点の間隔は、Ｎを整数として、以下の式（６）により求められる。
【０１７６】
【数５】
2012256021.tif 000008
【０１７７】
θF＝（θS＋θR）／２とおいて式（６）を整理すれば、以下の式（７）が得られる。
【０１７８】
【数６】
2012256021.tif 000009
【０１７９】
式（７）からわかるように、干渉縞は、ｚ軸に対して角θFをなす方向と平行に形成される。また、ｊが整数であるとして、式（７）でＮ＝（ｊ＋１）とおいたものと、式（７）でＮ＝ｊとおいたものとの差をとればわかるように、干渉縞の間隔Λは、以下の式（８）により表される。
【０１８０】
【数７】
2012256021.tif 000010
【０１８１】
したがって、ホログラム記録層の屈折率をｎとすれば、結局、ホログラム記録層に入射した光により形成される干渉縞の間隔ΛVは、以下の式（９）により表されることがわかる。なお、式（９）中、ΘSは、ホログラム記録層内における物体光の入射角であり、ΘRは、ホログラム記録層内における参照光の入射角である。
【０１８２】
【数８】
2012256021.tif 000011
【０１８３】
次に、ホログラム記録層からの再生光（回折光）の出射方向と、再生光の波長との関係について考察する。そのために、まず、再生光に対する、記録された画像をホログラム記録層から再生させるための条件を求める。
【０１８４】
計算の煩雑さを避けるためホログラム記録層の屈折率ｎ＝１とすると、ホログラム記録層の振幅透過率分布のうち、直接光を再生する成分ＴAは、以下の式（１０）により表される。
【０１８５】
【数９】
2012256021.tif 000012
【０１８６】
照明光として、以下の式（１１）により表される平行光ΣCをホログラム記録層に入射させたとすると、θC´の方向へ出射される光の複素振幅分布ΣC´は、以下の式（１２）の形に表される。なお、式中のｋCは、平行光ΣCに関する波数である。
【０１８７】
【数１０】
2012256021.tif 000013
【０１８８】
【数１１】
2012256021.tif 000014
【０１８９】
ここで、式（１２）中のαおよびβは、以下の式（１３）および式（１４）によりそれぞれ表される。
【０１９０】
【数１２】
2012256021.tif 000015
【０１９１】
【数１３】
2012256021.tif 000016
【０１９２】
記録された画像をホログラム記録層から再生させるには、複素振幅分布ΣC´が最大となる必要がある。すなわち、ｔ≠０のもとで、α＝０かつβ＝０であることが要請され、したがって、記録された画像をホログラム記録層から虚像が再生されるためには、λC＝λかつθC＝θRかつθC´＝θSが成り立たなければならないことがわかる。なお、λCは、平行光ΣCの波長である。
【０１９３】
次に、ホログラム記録層の厚さと、ホログラムの再生波長との間の関係について考察する。
【０１９４】
ホログラム記録層の屈折率を考慮に入れるには、ホログラム記録層の厚さおよびホログラムの再生波長に関する式（１４）を、以下の式（１５）の形に書き換えればよい。さらに、上述した式（９）で導入した干渉縞の間隔ΛVを用いれば、以下の式（１６）を得る。なお、式（１５）および式（１６）中、ΘCは、ホログラム記録層内における照明光の入射角であり、ΘC´は、ホログラム記録層内における再生光の出射角である。また、式（１６）中、ΘF＝（ΘS＋ΘR）／２である。
【０１９５】
【数１４】
2012256021.tif 000017
【０１９６】
【数１５】
2012256021.tif 000018
【０１９７】
ホログラム記録層から虚像が再生されるための条件である、λC＝λかつθC＝θRかつθC´＝θSを、λC＝λかつΘC＝ΘRかつΘC´＝ΘSと置き換え、β＝０、ｔ≠０およびｓｉｎΘF≠０のもとで式（１６）に適用すれば、以下の式（１７）を得る。
【０１９８】
【数１６】
2012256021.tif 000019
【０１９９】
以上により、ホログラム記録層からの再生光の出射方向と、再生光の波長との関係が、式（１７）として得られた。なお、式（１７）中のΘB＝（ΘS−ΘR）／２は、照明光の光軸が干渉縞となす角の大きさである。
【０２００】
ここで、ホログラム記録層の厚さｔが変化したとすると、厚さｔの変化に伴い、ｚ軸に対する干渉縞の傾きに対応する角θFと、干渉縞の間隔ΛVとが変化するものと考えられる。また、角θFの変化に対応して、照明光の光軸が干渉縞となす角の大きさΘBも変化すると考えられる。
【０２０１】
式（１７）は、ホログラム記録層の厚さｔの変化に伴って、干渉縞の間隔ΛVおよび角ΘBが変化すると、再生光の波長が変化することを示している。すなわち、押圧前の体積型ホログラムを観察したときと同一の照明のもとで押圧後の体積型ホログラムを観察すると、押圧後の体積型ホログラムから知覚される色みが、押圧前の体積型ホログラムから知覚された色みとは異なった色みとなる。
【０２０２】
ホログラム記録層の厚さｔの変化後における再生光の波長は、ホログラム記録層の厚さｔの変化に伴う干渉縞の間隔ΛVの変化および角ΘBの変化を求め、式（１７）により計算することができる。
【０２０３】
押圧による、ホログラム記録層の厚さの変化の測定結果と、各サンプルに関するホログラム記録層の厚さの変化量から期待される、ホログラムの再生波長のシミュレーション結果とを下記の表３に示す。下記の表３に示すホログラムの再生波長のシミュレーション結果は、ホログラム記録層の厚さの変化の測定結果から、式（１７）に基づいて求めたものである。
【０２０４】
表３において、Ｔｔｏｔａｌは、各サンプルの総厚みの測定結果を示している。Ｔｐｈは、各サンプルの各ホログラム記録層の厚さであり、Ｔｐｈ＝Ｔｔｏｔａｌ−（ポリエチレンテレフタレートの厚さ：３６μｍ）を示している。Ｄｉｆは、各サンプルに関するＴｐｈの平均値と、リファレンスとしてのサンプル３−３に関するＴｐｈの平均値との差を示している。また、λｓｉｍは、各サンプルに関するＤｉｆの値から、式（１７）に基づくシミュレーションにより求めたホログラムの再生波長である。なお、ホログラムの再生波長のシミュレーションにおいては、物体光の入射角度θS＝１８０°、参照光の入射角度θR＝４５°、参照光の入射角度θC＝４５°に設定した。
【０２０５】
【表３】
2012256021.tif 000020
【０２０６】
表３から、ホログラムの再生波長のシミュレーション結果を確認すると、以下のことがわかった。
【０２０７】
４５０〜４９５［ｎｍ］の波長帯域の光は、青色の色みの光として認識され、６２０〜７５０［ｎｍ］の波長帯域の光は、赤色の色みの光として認識されることが知られている。また、４９５〜５７０［ｎｍ］の波長帯域の光は、緑色の色みの光として認識されることが知られている。すなわち、ホログラムの再生波長のシミュレーション結果によれば、サンプル３−１、サンプル３−２に関するホログラム記録層の厚さの変化量から期待される再生像の色みは、それぞれ青色、赤色となる。
【０２０８】
上述したように、サンプル３−１の体積型ホログラムの押圧された領域からの再生像の色み、サンプル３−２の体積型ホログラムの押圧されなかった領域からの再生像の色みは、それぞれ青色、赤色であった。また、サンプル３−３の体積型ホログラムの再生像の色みは、緑色であった。したがって、ホログラム記録層の厚さの変化と、再生像の色みとの間の相関もとれていることがわかった。
【０２０９】
以上により、ホログラムの記録時におけるホログラム記録層の厚さではなく、ホログラムの記録後におけるホログラム記録層の厚さを変化させることにより、ホログラムの再生波長を変化させ、回折光の波長スペクトラムを偏移できることがわかった。このとき、ホログラム記録層の厚さを、ホログラムの記録時におけるホログラム記録層の厚さよりも小さくすると、ホログラムの再生波長が短波長側へシフトする。また、ホログラム記録層の厚さを、ホログラムの記録時におけるホログラム記録層の厚さよりも大きくすると、ホログラムの再生波長が長波長側へシフトする。
【０２１０】
すなわち、ホログラムが記録されたホログラム記録層に対して、押圧することにより、回折光の波長スペクトラムを偏移できることがわかった。したがって、本技術によれば、体積型ホログラムに対して、ホログラムの複製後に回折効率のピークに対応する波長をシフトさせることもできる。さらに、回折効率のピークに対応する波長のシフトは、押圧する領域を適宜設定することにより、体積型ホログラムの一部の領域に対して、選択的に行うことが可能である。
【０２１１】
本技術によれば、ホログラムの記録後に回折効率のピークに対応する波長をシフトさせることができるため、回折効率のピークに対応する波長が異なるようにされた領域の形成に際して、複数の波長の光源を用いる必要がない。言い換えれば、本技術によれば、ホログラムの記録後におけるホログラム記録層の厚さを制御することにより、単一の光源を使用した１回のホログラム記録工程でありながら、疑似カラーホログラムを得ることができる。しかも、本技術では、ホログラム記録層をあらかじめ膨潤させてからホログラム記録を行う手法とは異なり、所望する再生波長に応じた膨潤率をあらかじめ求める必要がないため、ホログラム記録時の波長の設定の自由度も高い。
【０２１２】
本技術によれば、体積型ホログラムの製造工程を複雑化させずに、体積型ホログラムのコピープロテクションの機能を向上させることができる。
【０２１３】
＜２．変形例＞
［体積型ホログラムの第１の変形例］
図１２Ａは、体積型ホログラムの第１の変形例を示す平面図である。例えば、体積型ホログラム１ｖａには、オリジナル原版から複製された画像情報などが記録されている。また、体積型ホログラム１ｖａは、回折光の波長スペクトラムが領域Ｒ１におけるものと異なるようにされた領域Ｒ２を備えている。図１２Ａに示す構成例では、「ＣＯＰＹ」の文字の形状に領域Ｒ２が設けられている。図１２Ａでは、領域Ｒ２を、網掛け領域として示した。以下においても、領域Ｒ２を、網掛け領域として示すものとする。
【０２１４】
図１２Ａに示す構成例では、体積型ホログラム１ｖａが、画像情報のほかに、付加情報として、ホログラフィックに記録された数字の列「４９０３４９５２１２３４」をさらに含んでいる。ここで、ホログラフィックに記録された数字の列は、体積型ホログラム１ｖａに識別情報ＩＤとして付加された情報である。
【０２１５】
図１２Ａに示すように、体積型ホログラム１ｖａが、ホログラフィックに記録された識別情報ＩＤを少なくとも１つ含むようにしてもよい。付加情報として、体積型ホログラム１ｖａが、連続したシリアル番号のようなユニークな識別情報ＩＤを含むことにより、体積型ホログラム１ｖａの真贋判定機能を向上させることができる。なお、体積型ホログラム１ｖａに付加情報をホログラフィックに記録することに代え、または付加情報のホログラフィックな記録とともに、付加情報を別の媒体上に現すようにしてもよい。例えば、体積型ホログラム１ｖａをラベル台紙などと貼り合わせて一体構成とし、印刷などにより、ラベル台紙に付加情報を現すようにしてもよい。
【０２１６】
付加情報として記録される識別情報ＩＤとしては、ユニークなものであれば数字の配列に限定されることはなく、種々の情報を利用してよい。例えば、シリアル番号、製造者名、ロット番号、バイオメトリクス情報などの種々の情報を記録できる。記録の形態も、文字、記号、符号、図形、これらの結合に限らず、一次元バーコード、二次元バーコードなどの識別情報以外の画像情報を記録することもできる。２以上の付加情報を記録するようにしてもよい。
【０２１７】
［体積型ホログラムの第２の変形例］
図１２Ｂは、体積型ホログラムの第２の変形例を示す平面図である。図１２Ｂに示す構成例では、体積型ホログラム１ｖｂが、付加情報として、ホログラフィックに記録された識別情報ＩＤを含んでいる。また、体積型ホログラム１ｖｂが、付加情報として、ホログラフィックに記録された二次元バーコードＢＣをさらに含んでいる。もちろん、二次元バーコードに代えて、一次元バーコードを記録するようにしてもよい。このようにすることで、例えば、識別情報ＩＤと二次元バーコードＢＣとの間に、関連付けを行うことができ、体積型ホログラム１ｖｂの真贋判定機能を向上させることができる。
【０２１８】
識別情報ＩＤと二次元バーコードＢＣとの間の関連付けとしては、例えば、二次元バーコードＢＣの少なくとも一部が、識別情報ＩＤの少なくとも一部と一致するようにすることができる。具体的には、例えば、二次元バーコードＢＣをデコードした情報が数字を表すようにし、その末尾の数字が、識別情報ＩＤとして記録された数字の列「４９０３４９５２１２３４」の少なくとも一部と一致するようにできる。または、計算式などを用いた対応をさせることにより、二次元バーコードＢＣをデコードした情報から、識別情報ＩＤの少なくとも一部を復元できるようにするといったことが考えられる。なお、識別情報ＩＤと二次元バーコードＢＣとの間の関連付けは必ずしも１対１である必要はなく、多対多の対応付けも可能である。識別情報ＩＤと二次元バーコードＢＣとの間の関連付けに、暗号化のプロセスを介在させてもよい。
【０２１９】
また、例えば、図１２Ｂに示すように、領域Ｒ２の形状と、識別情報ＩＤまたは二次元バーコードＢＣの少なくとも一方とを関連付けるようにしてもよい。図１２Ｂに示す構成例では、体積型ホログラム１ｖｂに設けられた領域Ｒ２の形状が、「１２３４」の文字の形状とされている。すなわち、領域Ｒ２の形状と、識別情報ＩＤとして記録された数字の列「４９０３４９５２１２３４」の少なくとも一部とが、一致している。言い換えれば、領域Ｒ２の形状に関する情報と識別情報ＩＤとが関連付けられている。この場合も、領域Ｒ２の形状に関する情報と識別情報ＩＤとの間の関連付けに、暗号化のプロセスを介在させることが可能である。
【０２２０】
［体積型ホログラムの第３の変形例］
図１２Ｃは、体積型ホログラムの第３の変形例を示す平面図である。図１２Ｃに示す構成例では、体積型ホログラム１ｖｃが、付加情報として、ホログラフィックに記録された識別情報ＩＤおよびホログラフィックに記録された二次元バーコードＢＣを含んでいる。図１２Ｃに示す構成例では、例えば、領域Ｒ２が、体積型ホログラム１ｖｃの記録面に対して左下に設けられ、その形状が、例えば、円形状とされている。このようにすることで、領域Ｒ２の形状、位置、もしくは面積、またはこれらの組み合わせと、識別情報ＩＤまたは二次元バーコードＢＣの少なくとも一方との間に関連付けを行うことができ、体積型ホログラム１ｖｃの真贋判定機能を向上させることができる。領域Ｒ２の形状、位置、もしくは面積、またはこれらの組み合わせと、識別情報ＩＤまたは二次元バーコードＢＣの少なくとも一方との間の関連付けに、暗号化のプロセスを介在させてもよい。
【０２２１】
このとき、領域Ｒ２の面積が、１ｍｍ2以上５０ｍｍ2以下の範囲内とされることが好ましい。体積型ホログラム１ｖｃに対して、器具などを使わないと判定しにくいコバートの技術要素を付与することができるからである。
【０２２２】
領域Ｒ２の面積が、５０ｍｍ2以下の範囲内であると、一見しただけでは、体積ホログラム１ｖｃが、回折光の波長が異なるようにされた領域Ｒ２を備えていることが気づかれにくい。体積型ホログラム１ｖｃの発行者は、体積型ホログラム１ｖｃに設けられた領域Ｒ２の形状、位置、もしくは面積、またはこれらの組み合わせに関する情報をあらかじめ保有しておくことができる。また、体積型ホログラム１ｖｃの発行者は、体積ホログラム１ｖｃが、領域Ｒ２を備えているかどうかを、分光光度計による測定から判断することができる。領域Ｒ２の面積が１ｍｍ2以上であれば、分光光度計による分光特性の測定が可能である。
【０２２３】
図１２Ｃに示すように、体積型ホログラム１ｖｃの形状または状態に特徴を有するようにしておいてもよい。
【０２２４】
図１２Ｃに示す構成例では、体積型ホログラム１ｖｃの左上に、切り欠き部ＣＣが設けられている。すなわち、切り欠き部ＣＣを設けることにより、体積型ホログラム１ｖｃの形状または状態の特徴に関する情報として、例えば、切り欠き部の位置や数、大きさ、切り欠きの形状といった情報を体積型ホログラム１ｖｃに付加することができる。切り欠き部を設けることに代え、または切り欠き部を設けるとともに、体積型ホログラム１ｖｃにパンチングなどにより開口部を設けるようにしてもよい。
【０２２５】
体積型ホログラム１ｖｃの形状または状態の特徴に関する情報としては、例えば、体積型ホログラム１ｖｃの外形、外形と記録された識別情報との相対的な位置関係、表面の凹凸形状、開口部の数，大きさ，および位置、および外形寸法のいずれか、またはこれらの組み合わせなどが挙げられる。
【０２２６】
体積型ホログラム１ｖｃの形状または状態の特徴に関する情報は、領域Ｒ２の形状、位置、もしくは面積、またはこれらの組み合わせや、識別情報ＩＤ、二次元バーコードＢＣの少なくとも一つと関連付けることが可能である。この場合にも、関連付けに、暗号化のプロセスを介在させることができる。
【０２２７】
［体積型ホログラムの第４の変形例］
図１３Ａは、体積型ホログラムの第４の変形例を示す平面図である。図１３Ａに示す構成例では、体積型ホログラム１ｖｄが、回折光の波長スペクトラムが領域Ｒ１におけるものと異なるようにされた領域Ｒ２を備えており、領域Ｒ２が、凹凸形状を有している。領域Ｒ２における凹凸形状は、例えば、光回折パターンである。具体的には、例えば、体積型ホログラム１ｖｄの領域Ｒ２には、エンボス型ホログラム（レインボーホログラムともいう。）と同様の光回折パターンが形成される。したがって、体積型ホログラム１ｖｄは、体積型ホログラムとエンボス型ホログラムの特徴を備えた複合型のホログラムということができる。
【０２２８】
エンボス型ホログラムも体積型ホログラムと同様に、記録された情報が白色光で再生される。したがって、白色光により所定の角度から体積型ホログラム１ｖｄを照明すると、体積型ホログラム１ｖｄのホログラム記録層５に屈折率の差として記録された情報（体積型ホログラム）と、領域Ｒ２にエンボス型ホログラムとして記録された情報とが、同じ再生角度で再生される。すなわち、所定の角度から白色光を照射して体積型ホログラム１ｖｄを観察すると、領域Ｒ２からは、ホログラム記録層５の体積型ホログラムと、領域Ｒ２のエンボス型ホログラムとが、重なって観察される。このとき、体積型ホログラム１ｖｄを照明する角度方向や、体積型ホログラム１ｖｄの観察方向を変化させると、体積型ホログラムから知覚される色みは一定であるのに対して、領域Ｒ２のエンボス型ホログラムから知覚される色みが変化する。
【０２２９】
ここで、図４Ａ〜図４Ｄを参照して説明したように、複製用記録媒体に対して、体積型ホログラム１ｖｄを原版とする不正なコンタクトコピーを試みたとする。コンタクトコピーに際して、ホログラム記録層５に屈折率の差として記録された情報を再生させるために体積型ホログラム１ｖｄにレーザ光を照射すると、領域Ｒ２にエンボス型ホログラムとして記録された情報も、同じ再生角度で再生される。すなわち、複製用記録媒体には、体積型ホログラム１ｖｄのホログラム記録層５に屈折率の差として記録された情報と、領域Ｒ２にエンボス型ホログラムとして記録された情報とが記録される。
【０２３０】
ところが、不正なコンタクトコピーがされた複製用記録媒体（以下、不正なコピーと適宜称する。）には、体積型ホログラム１ｖｄのホログラム記録層５に屈折率の差として記録された情報と、領域Ｒ２にエンボス型ホログラムとして記録された情報とが、体積型ホログラムとして記録される。そのため、白色光のもとで不正なコピーを観察すると、不正なコピーを照明する角度方向や、不正なコピーの観察方向を変化させても、領域Ｒ２に対応する領域ｒ２から知覚される色みが変化しない。言い換えれば、コンタクトコピーを行っても、体積型ホログラム１ｖｄと同様の複合型ホログラムとして不正なコピーを得ることができない。したがって、本技術によれば、体積型ホログラム１ｖｄのコンタクトコピーに対するコピープロテクションの機能を向上させることができるとともに、真正品と不正なコピーとの判定が容易となり、体積型ホログラム１ｖｄの真贋判定機能が向上する。
【０２３１】
図１３Ｂ〜図１３Ｄは、体積型ホログラムの第４の変形例の製造工程の説明に用いる図である。図１３Ａに示す体積型ホログラム１ｖｄは、上述した一実施の形態にかかる体積型ホログラム１と同様の工程により製造することができる。
【０２３２】
図１３Ｂ〜図１３Ｄに示すプレス型１０８は、体積型ホログラム１ｖｄの製造工程における押圧の工程および露光の工程に使用されるプレス型の構成例である。プレス型１０８は、ホログラム記録層５の露出面ＰＳと接するようにされた凸部の表面が、エンボス型ホログラムの光回折パターンに対応する凹凸面ＣＳとされる点で、図８Ａ〜図８Ｃに示すプレス型１０７と異なっている。
【０２３３】
プレス型１０８の凹凸面ＣＳをホログラム記録層５の露出面ＰＳと対向させて積層体１ａを押圧することにより、積層体１ａのうち、プレス型１０８の凹凸面ＣＳと接する部分にのみ、選択的に押圧することができる。ホログラム記録層５のうち押圧された部分では変性が起こるとともに、プレス型１０８の凹凸面ＣＳの凹凸形状が転写される。すなわち、領域Ｒ２に、エンボス型ホログラムの光回折パターンを選択的に形成することができる。体積型ホログラム１ｖｄの用途によっては、体積型ホログラム１ｖｄの全面にエンボス型ホログラムの光回折パターンを形成してもよい。なお、図１３Ａおよび図１３Ｄでは、領域Ｒ２を網掛け領域として示した。
【０２３４】
第４の構成例は、上述した第１の構成例、第２の構成例または第３の構成例に示した構成と、互いに組み合わせることももちろん可能である。例えば、体積型ホログラム１ｖｄが、画像情報のほかに、付加情報として、ホログラフィックに記録された識別情報ＩＤや二次元バーコードＢＣなどを含んでいてもよい。体積型ホログラム１ｖｄが、体積型ホログラム１ｖｄの形状または状態に特徴を有するようにされていてもよい。例えば、体積型ホログラム１ｖｄが、切り欠き部ＣＣなどを有していてもよい。領域Ｒ２の形状、位置、もしくは面積、もしくはこれらの組み合わせ、識別情報ＩＤ、二次元バーコードＢＣ、または体積型ホログラム１ｖｄの形状もしくは状態などとの間に関連付けを行ってもよい。
【０２３５】
以上、好適な実施形態について説明したが、好適な具体例は、上述した説明に限定されるものではない。
【０２３６】
例えば、上述の実施の形態において挙げた構成、方法、工程、形状、材料および数値などはあくまでも例に過ぎず、必要に応じてこれと異なる構成、方法、工程、形状、材料および数値などを用いてもよい。上述の実施の形態の構成、方法、工程、形状、材料および数値などは、本開示の主旨を逸脱しない限り、互いに組み合わせることが可能である。
【０２３７】
例えば、本技術は以下のような構成もとることができる。
（１）
ホログラム記録層に対して、情報を記録するホログラム記録の工程と、
情報が記録されたホログラム記録層の少なくとも一部を押圧するホログラム記録層の押圧の工程と
を備え、
前記ホログラム記録層の押圧の工程が、前記情報が記録されたホログラム記録層の変化を伴う
体積型ホログラムの製造方法。
（２）
前記ホログラム記録層の押圧の工程が、前記情報が記録されたホログラム記録層を硬化させるための所定のパワーの光の照射とともになされる
（１）に記載の体積型ホログラムの製造方法。
（３）
前記ホログラム記録層の押圧の工程が、前記情報が記録されたホログラム記録層を硬化させるための所定のパワーの光の照射の前になされる
（１）に記載の体積型ホログラムの製造方法。
（４）
前記ホログラム記録層の押圧の工程が、前記情報が記録されたホログラム記録層を硬化させるための所定のパワーの光の照射の後になされる
（１）に記載の体積型ホログラムの製造方法。
（５）
前記変化が、所定の角度から白色光を照射したときの回折光の波長スペクトラムの変化である
（１）ないし（４）のいずれかに記載の体積型ホログラムの製造方法。
（６）
前記変化が、ホログラム記録層の厚さの変化である
（１）ないし（５）のいずれかに記載の体積型ホログラムの製造方法。
（７）
前記変化が、コンタクトコピーを行ったときに、コピーの対象に記録される干渉パターンの鮮明度が低くなる変化である
（１）ないし（６）のいずれかに記載の体積型ホログラムの製造方法。
（８）
前記変化が、厚さ方向の屈折率の変化である
（１）ないし（７）のいずれかに記載の体積型ホログラムの製造方法。
（９）
前記変化が、ホログラム記録層に記録された干渉パターンの変化である
（１）ないし（８）のいずれかに記載の体積型ホログラムの製造方法。
（１０）
前記回折光の波長スペクトラムの変化が、前記押圧した領域と残余の領域との間の色差において０．５以上である
（５）ないし（９）のいずれかに記載の体積型ホログラムの製造方法。
（１１）
前記押圧した領域における厚さと残余の領域における厚さの差の絶対値が、前記残余の領域の厚さに対して０を超え３０％以下の範囲内である（６）ないし（１０）のいずれかに記載の体積型ホログラムの製造方法。
（１２）
回折光の波長スペクトラムが異なるようにされた領域を１以上備え、
前記回折光の波長スペクトラムが異なるようにされた領域における厚さと残余の領域における厚さとが異なる
体積型ホログラム。
（１３）
所定の角度から白色光を照射したときの、前記回折光の波長スペクトラムが異なるようにされた領域と前記残余の領域との間における色差が、０．５以上の範囲内であり、
前記回折光の波長スペクトラムが異なるようにされた領域における厚さと前記残余の領域における厚さの差の絶対値が、前記残余の領域における厚さに対して０を超え３０％以下の範囲内である
（１２）に記載の体積型ホログラム。
（１４）
ホログラフィックに記録された識別情報を少なくとも１つ含む
（１２）または（１３）に記載の体積型ホログラム。
（１５）
形状または状態に特徴を有し、
前記形状または状態に関する情報が、外形、外形と記録された識別情報との相対的な位置関係、表面の凹凸形状、開口部の数，大きさ，および位置、および外形寸法のいずれか、またはこれらの組み合わせから決められ、
前記形状または状態に関する情報と、前記識別情報のうちの少なくとも１つとが、関連付けられる
（１４）に記載の体積型ホログラム。
（１６）
前記回折光の波長スペクトラムが異なるようにされた領域のうち、少なくとも１つの領域の面積が、１ｍｍ2以上５０ｍｍ2以下の範囲内とされる
（１２）ないし（１５）のいずれかに記載の体積型ホログラム。
（１７）
変化を伴って形成された領域を１以上有するホログラム記録層を備え、
前記変化を伴って形成された領域が、情報が記録された前記ホログラム記録層に対して、少なくとも一部を押圧することにより得られる体積型ホログラム。
（１８）
ホログラムが記録された感光性材料に対して部分的に押圧することにより、回折光の波長スペクトラムを部分的に異ならせる、回折光の波長スペクトラムの偏移方法。
【０２３８】
なお、上述した実施形態では、基材層の一主面上に光重合型フォトポリマを塗布することにより、ホログラム記録層および基材層の積層体を構成する例を示したが、この例に限られない。
【０２３９】
例えば、保護層を支持体として、保護層の一主面上に光重合型フォトポリマを塗布することにより、ホログラム記録層および保護層の積層体を構成するようにしてもよい。この場合において、体積型ホログラムを、例えば、粘着層、ホログラム記録層および保護層の積層体として構成し、基材層を省略した構成とすることも可能である。このとき、ホログラム記録層と粘着層との間の化学反応を起こすことを防止するため、ホログラム記録層および粘着層の間にブロッキング層を介在させることが好ましい。
【０２４０】
本技術は、商品を梱包したパッケージ、非接触ＩＣカード、ＩＤカード、銀行カード、クレジットカード、社員証、学生証、定期券、運転免許証、外国旅券、ビザ、証券、通帳、印紙、切手、携帯電話、貨幣、金券、証書、商品券、絵画、切符、公共競技投票券などの真正性を識別するための識別媒体に適用が可能である。
【符号の説明】
【０２４１】
１        ・・・体積型ホログラム
１ｖａ    ・・・体積型ホログラム
１ｖｂ    ・・・体積型ホログラム
１ｖｃ    ・・・体積型ホログラム
１ｖｄ    ・・・体積型ホログラム
３        ・・・保護層
５        ・・・ホログラム記録層
７        ・・・基材層
Ｒ１      ・・・回折効率のピークに対応する波長が記録波長と略等しい領域
Ｒ２      ・・・他の領域とは異なる波長スペクトラムを有する領域
１０７    ・・・プレス型
１０８    ・・・プレス型
１０９    ・・・支持体
Ｐ        ・・・押圧力
Ｌ        ・・・所定のパワーの紫外線の照射
ＩＤ      ・・・識別情報
ＢＣ      ・・・二次元バーコード
ＣＣ      ・・・切り欠き部
ＣＳ      ・・・凹凸面
【図１】
2012256021.tif 000021
【図２】
2012256021.tif 000022
【図３】
2012256021.tif 000023
【図４】
2012256021.tif 000024
【図５】
2012256021.tif 000025
【図６】
2012256021.tif 000026
【図７】
2012256021.tif 000027
【図８】
2012256021.tif 000028
【図９】
2012256021.tif 000029
【図１０】
2012256021.tif 000030
【図１１】
2012256021.tif 000031
【図１２】
2012256021.tif 000032
【図１３】
2012256021.tif 000033